(57)【要約】【課題】塊状物質が存在し、表面に凹凸が形成された可食性層同士を圧着法により多層構造に形成出来るようにし、医薬口腔内投与剤等に要求される量的精度を満たすことができ、生産性に優れた多層構造を有する塊状物質含有積層フィルム状の可食性口腔内投与剤の製造方法を提供する。【解決手段】（Ａ）凹凸表面可食性層形成工程と、（Ｂ）平滑表面可食性層形成工程と、（Ｃ）工程（Ａ）と工程（Ｂ）で得られた可食性層を密着させる圧着工程と、（Ｄ）工程（Ｃ）で得られた樹脂フィルムの工程（Ｂ）で使用した樹脂フィルムを剥離する樹脂フィルム剥離工程と、（Ｅ）工程（Ｄ）で得られた密着可食性層と凹凸表面可食性層と同一成分又は異種成分からなり工程（Ａ）により形成された凹凸表面可食性層とを互いに重ね加圧により密着させる多重可食性層圧着工程と、（Ｆ）工程（Ｅ）で得られた一方の樹脂フィルムを剥離する樹脂フィルム分離工程とを含む。【選択図】図１
2010207613.tif 000002
【特許請求の範囲】
【請求項１】
（Ａ）塊状物質が存在する塗工液を樹脂フィルム上に直接または間接に塗布して表面に凹凸がある所定厚さの凹凸表面可食性層を形成する凹凸表面可食性層形成工程と、
（Ｂ）表面が略平滑な所定厚さの可食性層を塗布により樹脂フィルム上に形成する平滑表面可食性層形成工程と、
（Ｃ）上記凹凸表面可食性層形成工程（Ａ）と上記平滑表面可食性層形成工程（Ｂ）とでそれぞれ得られた各樹脂フィルム上に形成された可食性層を互いに対向するように重ね合わせて樹脂フィルムの裏面から加圧することにより、可食性層を相互に密着させる圧着工程と、
（Ｄ）上記圧着工程（Ｃ）で得られた密着可食性層の両側にある樹脂フィルムのうちの上記平滑表面可食性層形成工程（Ｂ）で使用した樹脂フィルムのみを剥離する樹脂フィルム剥離工程と、
（Ｅ）上記樹脂フィルム剥離工程（Ｄ）で得られた樹脂フィルム上に形成された表面が略平滑な密着可食性層と、上記凹凸表面可食性層と同一成分または異種成分からなり上記凹凸表面可食性層形成工程（Ａ）により樹脂フィルム上に形成された塊状物質の存在により表面に凹凸のある凹凸表面可食性層とを、互いに対向するように重ね合わせて樹脂フィルムの裏面から加圧することにより、当該可食性層相互を密着させる多重可食性層圧着工程と、
（Ｆ）上記多重可食性層圧着工程（Ｅ）で得られた密着可食性層の両側にある樹脂フィルムのうちの少なくとも一方の樹脂フィルムを剥離する樹脂フィルム分離工程とを含むことを特徴とする塊状物質含有積層フィルム状の可食性口腔内投与剤の製造方法。
【請求項２】
（Ａ）塊状物質が存在する塗工液を樹脂フィルム上に直接または間接に塗布して表面に凹凸がある所定厚さの凹凸表面可食性層を形成する凹凸表面可食性層形成工程と、
（Ｂ）表面が略平滑な所定厚さの可食性層を塗布により樹脂フィルム上に形成する平滑表面可食性層形成工程と、
（Ｃ）上記凹凸表面可食性層形成工程（Ａ）と上記平滑表面可食性層形成工程（Ｂ）とでそれぞれ得られた各樹脂フィルム上に形成された可食性層を互いに対向するように重ね合わせて樹脂フィルムの裏面から加圧することにより、可食性層を相互に密着させる圧着工程と、
（Ｄ）上記圧着工程（Ｃ）で得られた密着可食性層の両側にある樹脂フィルムのうちの上記平滑表面可食性層形成工程（Ｂ）で使用した樹脂フィルムのみを剥離する樹脂フィルム剥離工程と、
（Ｇ）上記樹脂フィルム剥離工程（Ｄ）で得られた樹脂フィルム上に形成された表面が略平滑な密着可食性層と、当該密着可食性層と同一成分または異種成分からなり上記凹凸表面可食性層形成工程（Ａ）と平滑表面可食性層形成工程（Ｂ）と圧着工程（Ｃ）と樹脂フィルム剥離工程（Ｄ）とを経て樹脂フィルム上に形成された表面が略平滑な密着可食性層とを、互いに対向するように重ね合わせて樹脂フィルムの裏面から加圧することにより、当該可食性層相互を密着させる多重密着可食性層圧着工程と、
（Ｈ）上記多重密着可食性層圧着工程（Ｇ）で得られた密着可食性層の両側にある樹脂フィルムのうちの少なくとも一方の樹脂フィルムを剥離する樹脂フィルム分離除去工程とを含むことを特徴とする塊状物質含有積層フィルム状の可食性口腔内投与剤の製造方法。
【請求項３】
（Ａ）塊状物質が存在する塗工液を樹脂フィルム上に直接または間接に塗布して表面に凹凸がある所定厚さの凹凸表面可食性層を形成する凹凸表面可食性層形成工程と、
（Ｉ）上記凹凸表面可食性層形成工程（Ａ）で得られた樹脂フィルム上に形成された可食性層の凹凸表面に、表面が略平滑な所定厚さの可食性層を塗布により形成する塗布平滑表面可食性層形成工程と、
（Ｊ）上記塗布平滑表面可食性層形成工程（Ｉ）で得られた樹脂フィルム上に形成された表面が略平滑な塗布積層可食性層と、上記凹凸表面可食性層と同一成分または異種成分からなり上記凹凸表面可食性層形成工程（Ａ）により樹脂フィルム上に形成された塊状物質の存在により表面に凹凸のある凹凸表面可食性層とを、互いに対向するように重ね合わせて樹脂フィルムの裏面から加圧することにより、当該可食性層相互を密着させる塗布可食性層圧着工程と、
（Ｋ）上記塗布可食性層圧着工程（Ｊ）で得られた密着可食性層の両側にある樹脂フィルムのうちの少なくとも一方の樹脂フィルムを剥離する樹脂フィルム剥離工程とを含むことを特徴とする塊状物質含有積層フィルム状の可食性口腔内投与剤の製造方法。
【請求項４】
（Ａ）塊状物質が存在する塗工液を樹脂フィルム上に直接または間接に塗布して表面に凹凸がある所定厚さの凹凸表面可食性層を形成する凹凸表面可食性層形成工程と、
（Ｉ）上記凹凸表面可食性層形成工程（Ａ）で得られた樹脂フィルム上に形成された可食性層の凹凸表面に、表面が略平滑な所定厚さの可食性層を塗布により形成する塗布平滑表面可食性層形成工程と、
（Ｌ）上記塗布平滑表面可食性層形成工程（Ｉ）で得られた樹脂フィルム上に形成された表面が略平滑な塗布積層可食性層と、当該塗布積層可食性層と同一成分または異種成分からなり上記凹凸表面可食性層形成工程（Ａ）と上記塗布平滑表面可食性層形成工程（Ｉ）とを経て樹脂フィルム上に形成された表面が略平滑な塗布積層可食性層とを、互いに対向するように重ね合わせて樹脂フィルムの裏面から加圧することにより、当該可食性層相互を密着させる多重塗布積層可食性層圧着工程と、
（Ｍ）上記多重塗布積層可食性層圧着工程（Ｌ）で重ね合わせた密着可食性層の両側にある樹脂フィルムのうちの少なくとも一方の樹脂フィルムを剥離する樹脂フィルム剥離除去工程とを含むことを特徴とする塊状物質含有積層フィルム状の可食性口腔内投与剤の製造方法。
【請求項５】
（Ａ）塊状物質が存在する塗工液を樹脂フィルム上に直接または間接に塗布して表面に凹凸がある所定厚さの凹凸表面可食性層を形成する凹凸表面可食性層形成工程と、
（Ｂ）表面が略平滑な所定厚さの可食性層を塗布により樹脂フィルム上に形成する平滑表面可食性層形成工程と、
（Ｃ）上記凹凸表面可食性層形成工程（Ａ）と上記平滑表面可食性層形成工程（Ｂ）とでそれぞれ得られた各樹脂フィルム上に形成された可食性層を互いに対向するように重ね合わせて樹脂フィルムの裏面から加圧することにより、可食性層を相互に密着させる圧着工程と、
（Ｄ）上記圧着工程（Ｃ）で得られた密着可食性層の両側にある樹脂フィルムのうちの上記平滑表面可食性層形成工程（Ｂ）で使用した樹脂フィルムのみを剥離するフィルム剥離工程と、
（Ｎ）上記樹脂フィルム剥離工程（Ｄ）で得られた樹脂フィルム上に形成された表面が略平滑な密着可食性層と、当該密着可食性層と同一成分または異種成分からなり上記凹凸表面可食性層形成工程（Ａ）により樹脂フィルム上に形成された可食性層の凹凸表面に、表面が略平滑な所定厚さの可食性層を塗布により形成した塗布積層可食性層とを、互いに対向するように重ね合わせて樹脂フィルムの裏面から加圧することにより、当該可食性層相互を密着させる多重塗布密着可食性層圧着工程と、
（Ｏ）上記多重塗布密着可食性層圧着工程（Ｎ）で重ね合わせた密着可食性層の両側にある樹脂フィルムのうちの少なくとも一方の樹脂フィルムを剥離する樹脂フィルム除去工程とを含むことを特徴とする塊状物質含有積層フィルム状の可食性口腔内投与剤の製造方法。
【請求項６】
上記各可食性層面を互いに重ね合わせて圧着する際の圧力を０．０５〜１．５ＭＰａとし、その際の可食性層の温度を３０℃〜７０℃とすることを特徴とする請求項１〜５のいずれか１項に記載の塊状物質含有積層フィルム状の可食性口腔内投与剤の製造方法。
【請求項７】
上記可食性層相互を圧着させた後、樹脂フィルムを当該密着可食性層から剥離するまでに、当該密着可食性層を、圧着する際の可食性層の温度より１０℃以上冷却し、かつ、その冷却された可食性層の温度が０℃以下にならないようにすることを特徴とする請求項６に記載の塊状物質含有積層フィルム状の可食性口腔内投与剤の製造方法。
【請求項８】
層中に塊状物質が存在して表面に凹凸が形成された可食性層の厚さが２５〜３００μｍの範囲にあることを特徴とする請求項１〜７のいずれか１項に記載の塊状物質含有積層フィルム状の可食性口腔内投与剤の製造方法。
【請求項９】
上記塊状物質が生理活性を有する有効成分であることを特徴とする請求項１〜８のいずれか１項に記載の塊状物質含有積層フィルム状の可食性口腔内投与剤の製造方法。
【請求項１０】
相互に密着させる上記可食性層の各層には、可食性の熱可塑性物質を含有させることを特徴とする請求項１〜９のいずれか１項に記載の塊状物質含有積層フィルム状の可食性口腔内投与剤の製造方法。
【請求項１１】
上記可食性の熱可塑性物質は、アミロース、カルボキシメチルセルロースカリウム、カルボキシメチルセルロースナトリウム、カルボキシメチルセルロースカルシウム、アルギン酸アルキルエステル、アルギン酸ナトリウム、エチルセルロース、オイドラキット、カルボキシメチルエチルセルロース、カルボキシメチルスターチ、カルボキシメチルセルロース、カンテン、ゼラチン、セラック、デキストラン、デキストリン、デンプン、トラガント、ヒドロキシエチルセルロース、ヒドロキシプロピルセルロース、ヒドロキシプロピルメチルセルロース、ヒドロキシプロピルメチルセルロースフタレート、ポリビニルピロリドン、メタクリル酸共重合体およびメチルセルロースフタレートからなる群より選択された少なくとも一つであることを特徴とする請求項１０に記載の塊状物質含有積層フィルム状の可食性口腔内投与剤の製造方法。
【請求項１２】
相互に密着させる上記可食性層の各層には、可食性の非熱可塑性物質と可食性の熱可塑性付与物質とを含有させることを特徴とする請求項１〜９のいずれか１項に記載の塊状物質含有積層フィルム状の可食性口腔内投与剤の製造方法。
【発明の詳細な説明】
【技術分野】
【０００１】
本発明は、医薬品、医薬部外品、化粧品、食品等のうちの可食性の口腔内投与物に係わる極めて薄い層が積層された多層構造を有する新規かつ改良された積層フィルム状の可食性口腔内投与剤の製造方法に関する。
具体的には、食品および食品添加物として認められている物質及び／又は経口投与が認められている医薬品および医薬品添加物のみからなり、例えば上顎や歯茎の粘膜や鼻腔粘膜等の口腔内における経粘膜貼付剤、口腔内の患部に貼付して治療・保護を行う口腔内疾患予防貼付剤、口腔内治療貼付剤、口臭予防貼付剤、口臭防止貼付剤、および口腔内において溶解し主に消化管で吸収させる経口投与用の医薬口腔内投与剤、さらには消臭作用や健康維持効果等の作用を有する医薬部外品、食品等の口腔内投与物において、塗工溶媒に不溶または溶けにくい粉末、粒体、粉体、粉粒体等を基剤成分と共に懸濁状態で塗工する場合に、塗工層中に粒状または粉末状の塊状物質が存在し、結果的に塗工層表面に凹凸が形成されるような極めて薄い層を相互に積層した塊状物質含有積層フィルム状の可食性口腔内投与剤の製造方法に関する。
【背景技術】
【０００２】
医薬品、医薬部外品、化粧品、食品等の口腔内投与物をシート状あるいはフィルム状にして口腔内投与剤化する技術は、従来から種々提案されている。
例えば特許文献１および特許文献２には、仕切板で仕切られたホッパーに種類や配合の異なる可食性素材をそれぞれ投入し、ホッパー下の第１次圧延ロールで帯状の第１次圧延シートを複数形成し、それを搬送過程でシートの長手方向と垂直な方向に一定間隔を保持して重ね合わせて、第２次ローラで圧延接着することによって多層体構造の食品を製造する方法が記載されている。しかし、この方法は、圧延可塑性を有する厚手の多層シートを形成するもので、医薬品や食品等の可食性口腔内投与剤のような数百μｍ〜数十μｍの厚さの可食性素材を圧着して数千μｍ〜数十μｍの厚さの多層体構造を製造できるものではない。
【０００３】
数千μｍ〜数十μｍの厚さの医薬品や食品等のフィルム状可食性多層構造物を得る技術に係わる特許文献として次のものがある。
特許文献３には、口腔粘膜部にブプレノルフィンを投与するためのシート状又はテープ状製剤が記載されており、第一工程において、ブプレノルフィンまたは薬理学上同等の作用物質をフィルム形式の可能な水溶性ポリマーと共に、オプションとして更なる溶解又は懸濁補助剤の存在のもとで、適切な親水性溶剤に溶解し、第二工程において、前記溶液又は懸濁液を連続工程において均一な厚さで、テープ又は加工シート又はフォイルに塗付し、第三工程において、前記溶剤を大部分除去することによってシート状、又はテープ状の出発材料を形成し、その出発材料から、第四工程において、投薬単位又は複数投薬単位に切断又は穴開けによって分離することを特徴とする製造方法（請求項１３）、およびこれら複数のシート状又はテープ状出発材料を多層材料を形成するように組み合わせて多層とする製造方法（請求項１５）が記載されているが、具体的な多層構造の製造方法については一切教示されていない。
【０００４】
特許文献４には、水溶性高分子を主たる基剤成分とする薬物含有層と、難水溶化されており且つ上記薬物含有層の一方に位置している非接着層（難水溶化層）と、上記薬物含有層の他方の面に位置している粉末状接着性物質とを有している多層構造のフィルム状口腔内投与剤が記載されている。この粉末状接着性物質としては、カルボキシビニルポリマー、ポリアクリル酸ナトリウム等のポリアクリル酸またはその薬学的に許容される非毒性塩、アクリル酸共重合体またはその薬学的に許容される非毒性塩、カルボキシメチルセルロースおよびナトリウム塩等の親水性セルロース誘導体、プルラン、ポビドン、カラヤガム、ペクチン、キサンタンガム、トラガント、アルギン酸、アラビアゴム、酸性多糖類またはその誘導体若しくはその非毒性塩等が挙げられている。
またその製造方法としては、ポリ四フッ化エチレン製シャーレ上で、可食性層溶液の塗布または噴霧と、塗布または噴霧した可食性層溶液の乾燥とを繰り返し行って、所要の多層構造を有するフィルム状口腔内投与剤を得る方法が実施例に開示されているが、かような製造方法は、実験室規模では使用できるが工業的には採用し得ない方法である。しかも多層にするために、形成した可食性層の上に、別の薬物を含有する可食性層溶液や粘着性高分子を粉末状態に維持した可食性層溶液さらには粉末自体を手で塗布または噴霧する場合には、口腔内投与剤溶液や粉末を量的に正確に塗布または噴霧することが困難で、薬剤成分等の正確な量が制御できず、得られた多層フィルム状口腔内投与剤は、医薬製剤に要求される量的精度を満たすことはできない。
【０００５】
本願と同一出願人により特許出願された特許文献５には、コーティング層（ａ）、薬物層Ｉ（ｂ）、薬物層II（ｃ）の３種の層を、ａ、ｂ、ｃ、ｂ、ａの順に積層してなるフィルム状トローチ口腔内投与剤が提案されている。このフィルム状トローチ口腔内投与剤の製造方法としては、各可食性層溶液（塗工液）のポリエステル剥離フィルム上への展延乾燥を繰り返すことにより、所望の多層積層構造を形成する方法が記載されている。
【０００６】
本願と同一出願人による上記特許文献５に記載の多層積層構造のフィルム状トローチ口腔内投与剤を製造するに際しては、出願人は図９に図示したような、連続的に移動している樹脂フィルムの上に、塗工液を連続的に塗布乾燥する塗工装置５０を採用している。この塗工装置５０は、樹脂フィルム巻き出し軸５１にセットした樹脂フィルム５２を、ガイドロール５３とドクターロール５４の間を通して乾燥炉５５内に導き、樹脂フィルム巻き取り軸５６で巻き取ることにより、樹脂フィルム５２を連続的に移動させる。この間に、塗工液供給用ダム部５７に供給した塗工液５８が樹脂フィルム上に塗布され、この際、ガイドロール５３上の樹脂フィルム５２とドクターロール５４とのクリアランスを所定寸法に調整することにより所定の塗布量とすることができる（部分拡大図参照）。かくして形成された樹脂フィルム５２上の塗布層５８ａは、乾燥炉５５を通過することにより、熱風吹き出し装置５９から均一に吹き出された熱風により乾燥され、可食性層が形成された樹脂フィルム６０が巻き取り軸５６にロール状に巻き取られる。
【０００７】
次いで、この巻き取り軸５６にロール状に巻き取った可食性層形成樹脂フィルム６０を、再度巻き出し軸５１に取り付け、同じ組成または異なる組成の塗工液５８をダム部５７に供給して再び塗布と乾燥を施し、巻き取り軸５６に巻き取ることにより、二層の可食性層が積層形成された樹脂フィルムを製造することができ、かような塗布と乾燥を繰り返し行うことによって、所要の多層構造を有するフィルム状トローチ口腔内投与剤を、上記した従来方法より良好な生産性で製造することができる。
【０００８】
しかしながら、図９に図示したような塗工方法を採用しても、上記従来方法と同様に、塗布と乾燥を繰り返し行って多層構造を有するフィルム状可食性口腔内投与剤を製造する場合には、塗工液５８の塗布量の正確な制御が困難となり、医薬製剤に要求される量的精度を満たすことはできないことが判明した。
すなわち、一回目の塗布は、ドクターロール５４と樹脂フィルム５２のクリアランスを
所定寸法にすることにより所定の塗布量を正確に制御できる。しかし、一回目の塗布後の乾燥工程によって形成される乾燥可食性層の厚さが、乾燥工程の微細な条件変動やその日の気温、湿度等の外乱によって変動する。その結果、二回目の塗布においては、ドクターロール５４と樹脂フィルム５２のクリアランス寸法をいくら正確にしても、実際に塗工液５８が塗布される厚さは、一回目に形成された乾燥可食性層の上面とドクターロール５４との間隙となるため、二回目の可食性層の塗布厚は一回目の可食性層塗布厚の変動によってさらに変動することになる。一回目に塗布した可食性層５８ａの乾燥工程後の厚さの変動を測定するのは非常に困難である。
【０００９】
かような塗工液の塗布量の不正確さは、塗布・乾燥の回数が増せば増すほど増大する傾向にある。しかも、この塗布・乾燥の回数が増せば増すほど、乾燥にかかる時間が長くなり、二回目の可食性層の乾燥には一回目の１．５倍の時間がかかり、三回目には２倍の時間がかかる。
【先行技術文献】
【特許文献】
【００１０】
【特許文献１】ＷＯ９８／５６２６６号公報
【特許文献２】特開２００２−１９１３４３号公報
【特許文献３】特表２００１−５０６６４０号公報
【特許文献４】特許２７９１３１７号公報
【特許文献５】特開２００１−２８８０７４号公報
【発明の概要】
【発明が解決しようとする課題】
【００１１】
かかる状況において、本発明者は、多層構造の可食性口腔内投与剤を得るために、可食性層溶液（塗工液）を樹脂フィルム上に展延して乾燥することにより所定厚さの可食性層を形成した樹脂フィルム同士を、可食性層を互いに対向させた状態で樹脂フィルムの他方の面から加圧して可食性層を圧着させ、相互に密着させられた可食性層を挟む樹脂フィルムの一方を剥ぎ取ることを試みた。
【００１２】
すなわち、少なくとも熱可塑性の性質を呈する可食性物質を１種類以上含み、かつその熱可塑性可食性物質のガラス転移点よりわずかに高い温度に加温すると、可食性層がゴム状弾性域に至る。この状態で可食性層を互いに対向させた状態で樹脂フィルムの他方の面から加圧すると、可食性層同士が確実に密着するようになり、多層構造の可食性口腔内投与剤を得ることが出来ることを見出した。
かような圧着法を、多層構造を有するフィルム状可食性口腔内投与剤を製造するに際して採用することによって、医薬製剤等に要求される量的精度を満たすことができ、しかも乾燥工程等にも時間的制約が生ずることのない、生産性に優れた、極めて薄い層が積層された多層構造を有する積層フィルム状の可食性口腔内投与剤を提供することが可能になった。
【００１３】
特に、この圧着法を用いた積層フィルム状の可食性口腔内投与剤の製造方法により得られる積層構造は、積層された各可食性層が個々に明確に区分されていることが特徴である。すなわち、「デジタルマイクロスコープＢＳ−Ｄ８０００II」（ソニック（株）製商品名）を用いて観察した図８の断面顕微鏡写真に示されているように、この圧着法で得られた積層構造では、可食性層と可食性層との境界Ｘが明瞭に見え、積層された各可食性層を明確に識別することができる。これに対して、塗布・乾燥を繰り返して積層する従来の積層塗布法で得られた積層構造では、各可食性層の境界Ｙが不明瞭でぼやけて見え、積層された各可食性層を明確に判別できない。すなわち、積層塗布法では、各可食性層の境界域において、各可食性層の成分が浸出して互いに混合してしまうことを示しているのに対して、圧着法においては各可食性層の成分が浸出せず、互いに混合してしまうことがないことが判る。この圧着法の利点は、上記量的精度や乾燥工程等の時間的制約が生ずることのない利点と共に、各可食性層の一部成分が混じり合うことによって生ずる薬物分解や意図しない反応等を抑えて保存安定性などを向上出来る利点がある。
【００１４】
しかしながら、可食性層中に塗工溶媒に不溶または溶けにくい粉末、粒体、粉体、粉粒体等の塊状物質が存在して表面に凹凸が形成された可食性層同士を、当該凹凸状表面を相互に対向させて圧着した場合には、当該可食性層同士は密着せずに、すぐに剥離してしまうことが判明した。この剥離現象は、凹凸の高低差が２０μｍ以上で生じやすく、３０μｍ以上でより顕著に生ずる。可食性層表面が凹凸に形成される因子となる塊状物質は、主に生理活性を有する有効成分であるため、この問題は医薬品や機能性食品等では見過ごすことの出来ない問題である。
【００１５】
そこで本発明の目的は、多層構造を有するフィルム状可食性口腔内投与剤を製造するに際して、可食性層中に粒状または粉末状の塊状物質が存在し、結果的に表面に凹凸が形成された極めて薄い可食性層同士であっても確実に圧着出来て、医薬製剤等に要求される量的精度を満たすことができ、しかも乾燥工程等にも時間的制約が生ずることのない、生産性に優れた、極めて薄い層が積層された多層構造を有する塊状物質含有積層フィルム状の可食性口腔内投与剤の新規かつ改良された製造方法を提供することにある。
【課題を解決するための手段】
【００１６】
すなわち本発明の請求項１に係る塊状物質含有積層フィルム状の可食性口腔内投与剤の製造方法は、
（Ａ）塊状物質が存在する塗工液を樹脂フィルム上に直接または間接に塗布して表面に凹凸がある所定厚さの凹凸表面可食性層を形成する凹凸表面可食性層形成工程と、
（Ｂ）表面が略平滑な所定厚さの可食性層を塗布により樹脂フィルム上に形成する平滑表面可食性層形成工程と、
（Ｃ）上記凹凸表面可食性層形成工程（Ａ）と上記平滑表面可食性層形成工程（Ｂ）とでそれぞれ得られた各樹脂フィルム上に形成された可食性層を互いに対向するように重ね合わせて樹脂フィルムの裏面から加圧することにより、可食性層を相互に密着させる圧着工程と、
（Ｄ）上記圧着工程（Ｃ）で得られた密着可食性層の両側にある樹脂フィルムのうちの上記平滑表面可食性層形成工程（Ｂ）で使用した樹脂フィルムのみを剥離する樹脂フィルム剥離工程と、
（Ｅ）上記樹脂フィルム剥離工程（Ｄ）で得られた樹脂フィルム上に形成された表面が略平滑な密着可食性層と、上記凹凸表面可食性層と同一成分または異種成分からなり上記凹凸表面可食性層形成工程（Ａ）により樹脂フィルム上に形成された塊状物質の存在により表面に凹凸のある凹凸表面可食性層とを、互いに対向するように重ね合わせて樹脂フィルムの裏面から加圧することにより、当該可食性層相互を密着させる多重可食性層圧着工程と、
（Ｆ）上記多重可食性層圧着工程（Ｅ）で得られた密着可食性層の両側にある樹脂フィルムのうちの少なくとも一方の樹脂フィルムを剥離する樹脂フィルム分離工程とを含むことを特徴とする。
【００１７】
本発明の請求項２に係る塊状物質含有積層フィルム状の可食性口腔内投与剤の製造方法は、  
（Ａ）塊状物質が存在する塗工液を樹脂フィルム上に直接または間接に塗布して表面に凹凸がある所定厚さの凹凸表面可食性層を形成する凹凸表面可食性層形成工程と、
（Ｂ）表面が略平滑な所定厚さの可食性層を塗布により樹脂フィルム上に形成する平滑表面可食性層形成工程と、
（Ｃ）上記凹凸表面可食性層形成工程（Ａ）と上記平滑表面可食性層形成工程（Ｂ）とでそれぞれ得られた各樹脂フィルム上に形成された可食性層を互いに対向するように重ね合わせて樹脂フィルムの裏面から加圧することにより、可食性層を相互に密着させる圧着工程と、
（Ｄ）上記圧着工程（Ｃ）で得られた密着可食性層の両側にある樹脂フィルムのうちの上記平滑表面可食性層形成工程（Ｂ）で使用した樹脂フィルムのみを剥離する樹脂フィルム剥離工程と、
（Ｇ）上記樹脂フィルム剥離工程（Ｄ）で得られた樹脂フィルム上に形成された表面が略平滑な密着可食性層と、当該密着可食性層と同一成分または異種成分からなり上記凹凸表面可食性層形成工程（Ａ）と平滑表面可食性層形成工程（Ｂ）と圧着工程（Ｃ）と樹脂フィルム剥離工程（Ｄ）とを経て樹脂フィルム上に形成された表面が略平滑な密着可食性層とを、互いに対向するように重ね合わせて樹脂フィルムの裏面から加圧することにより、当該可食性層相互を密着させる多重密着可食性層圧着工程と、
（Ｈ）上記多重密着可食性層圧着工程（Ｇ）で得られた密着可食性層の両側にある樹脂フィルムのうちの少なくとも一方の樹脂フィルムを剥離する樹脂フィルム分離除去工程とを含むことを特徴とする。
【００１８】
本発明の請求項３に係る塊状物質含有積層フィルム状の可食性口腔内投与剤の製造方法は、  
（Ａ）塊状物質が存在する塗工液を樹脂フィルム上に直接または間接に塗布して表面に凹凸がある所定厚さの凹凸表面可食性層を形成する凹凸表面可食性層形成工程と、
（Ｉ）上記凹凸表面可食性層形成工程（Ａ）で得られた樹脂フィルム上に形成された可食性層の凹凸表面に、表面が略平滑な所定厚さの可食性層を塗布により形成する塗布平滑表面可食性層形成工程と、
（Ｊ）上記塗布平滑表面可食性層形成工程（Ｉ）で得られた樹脂フィルム上に形成された表面が略平滑な塗布積層可食性層と、上記凹凸表面可食性層と同一成分または異種成分からなり上記凹凸表面可食性層形成工程（Ａ）により樹脂フィルム上に形成された塊状物質の存在により表面に凹凸のある凹凸表面可食性層とを、互いに対向するように重ね合わせて樹脂フィルムの裏面から加圧することにより、当該可食性層相互を密着させる塗布可食性層圧着工程と、
（Ｋ）上記塗布可食性層圧着工程（Ｊ）で得られた密着可食性層の両側にある樹脂フィルムのうちの少なくとも一方の樹脂フィルムを剥離する樹脂フィルム剥離工程とを含むことを特徴とする。
【００１９】
本発明の請求項４に係る塊状物質含有積層フィルム状の可食性口腔内投与剤の製造方法は、  
（Ａ）塊状物質が存在する塗工液を樹脂フィルム上に直接または間接に塗布して表面に凹凸がある所定厚さの凹凸表面可食性層を形成する凹凸表面可食性層形成工程と、
（Ｉ）上記凹凸表面可食性層形成工程（Ａ）で得られた樹脂フィルム上に形成された可食性層の凹凸表面に、表面が略平滑な所定厚さの可食性層を塗布により形成する塗布平滑表面可食性層形成工程と、
（Ｌ）上記塗布平滑表面可食性層形成工程（Ｉ）で得られた樹脂フィルム上に形成された表面が略平滑な塗布積層可食性層と、当該塗布積層可食性層と同一成分または異種成分からなり上記凹凸表面可食性層形成工程（Ａ）と上記塗布平滑表面可食性層形成工程（Ｉ）とを経て樹脂フィルム上に形成された表面が略平滑な塗布積層可食性層とを、互いに対向するように重ね合わせて樹脂フィルムの裏面から加圧することにより、当該可食性層相互を密着させる多重塗布積層可食性層圧着工程と、
（Ｍ）上記多重塗布積層可食性層圧着工程（Ｌ）で重ね合わせた密着可食性層の両側にある樹脂フィルムのうちの少なくとも一方の樹脂フィルムを剥離する樹脂フィルム剥離除去工程と
を含むことを特徴とする。
【００２０】
本発明の請求項５に係る塊状物質含有積層フィルム状の可食性口腔内投与剤の製造方法は、  
（Ａ）塊状物質が存在する塗工液を樹脂フィルム上に直接または間接に塗布して表面に凹凸がある所定厚さの凹凸表面可食性層を形成する凹凸表面可食性層形成工程と、
（Ｂ）表面が略平滑な所定厚さの可食性層を塗布により樹脂フィルム上に形成する平滑表面可食性層形成工程と、
（Ｃ）上記凹凸表面可食性層形成工程（Ａ）と上記平滑表面可食性層形成工程（Ｂ）とでそれぞれ得られた各樹脂フィルム上に形成された可食性層を互いに対向するように重ね合わせて樹脂フィルムの裏面から加圧することにより、可食性層を相互に密着させる圧着工程と、
（Ｄ）上記圧着工程（Ｃ）で得られた密着可食性層の両側にある樹脂フィルムのうちの上記平滑表面可食性層形成工程（Ｂ）で使用した樹脂フィルムのみを剥離するフィルム剥離工程と、
（Ｎ）上記樹脂フィルム剥離工程（Ｄ）で得られた樹脂フィルム上に形成された表面が略平滑な密着可食性層と、当該密着可食性層と同一成分または異種成分からなり上記凹凸表面可食性層形成工程（Ａ）により樹脂フィルム上に形成された可食性層の凹凸表面に、
表面が略平滑な所定厚さの可食性層を塗布により形成した塗布積層可食性層とを、互いに対向するように重ね合わせて樹脂フィルムの裏面から加圧することにより、当該可食性層相互を密着させる多重塗布密着可食性層圧着工程と、
（Ｏ）上記多重塗布密着可食性層圧着工程（Ｎ）で重ね合わせた密着可食性層の両側にある樹脂フィルムのうちの少なくとも一方の樹脂フィルムを剥離する樹脂フィルム除去工程と
を含むことを特徴とする。
【００２１】
上記した請求項１乃至請求項５に係る本発明の製造方法によれば、塊状物質が存在して表面に凹凸がある可食性層同士を、表面が略平滑な所定厚さの可食性層を挟んで圧着することによって、従来では積層塗布法でしかできなかった多層構造を有する塊状物質含有積層フィルム状の可食性口腔内投与剤を効率よく製造することが可能となる。請求項１乃至請求項５の製造方法における“表面が略平滑な可食性層”とは、可食性層中に塗工溶媒に不溶または溶けにくい粒状または粉末状の塊状物質が実質的に存在しておらず、結果的に表面が略平滑となっている可食性層を意味している。
【００２２】
上記凹凸表面可食性層形成工程（Ａ）においては、樹脂フィルム上に直接凹凸表面可食性層を塗布（直接塗布）して形成もよく、あるいは必要に応じて樹脂フィルム上にまずコーティング層、支持層または粘着層等を塗布して形成したのち、その上に凹凸表面可食性層を塗布（間接塗布）して形成してもよい。
【００２３】
上記平滑表面可食性層形成工程（Ｂ）や塗布平滑表面可食性層形成工程（Ｉ）で形成する表面が略平滑な可食性層の成分は、可食性の熱可塑性物質が含有されていれば特に限定されないが、上記凹凸表面可食性層形成工程（Ａ）で形成する表面に凹凸がある可食性層の塊状物質を除いた成分とほぼ同じにするのが好ましく、その組成割合も塊状物質を除いた残りの成分比率とほぼ同じにするのがより好ましい。また、上記平滑表面可食性層形成工程（Ｂ）や塗布平滑表面可食性層形成工程（Ｉ）で形成する表面が略平滑な可食性層の厚さは、好ましくは１０μｍ以上、さらに好ましくは１０〜５０μｍである。
【００２４】
なお、請求項３乃至請求項５における“塗布積層可食性層”は、樹脂フィルム上に形成された凹凸表面可食性層の上に、さらに平滑表面可食性層が積層塗布された表面が略平滑な積層可食性層を意味する用語として使用している。
【００２５】
さらに、上述した本発明における好ましい実施形態を述べると、本発明の請求項６に係る塊状物質含有積層フィルム状の可食性口腔内投与剤の製造方法は、上記した請求項１〜５のいずれか１項において、上記各可食性層面を互いに重ね合わせて圧着する際の圧力を０．０５〜１．５ＭＰａとし、その際の可食性層の温度を３０℃〜７０℃とすることを特徴とする。
【００２６】
本発明の請求項７に係る塊状物質含有積層フィルム状の可食性口腔内投与剤の製造方法は、上記した請求項６において、上記可食性層相互を圧着させた後、樹脂フィルムを当該密着可食性層から剥離するまでに、当該密着可食性層を、圧着する際の可食性層の温度より１０℃以上冷却し、かつ、その冷却された可食性層の温度が０℃以下にならないようにすることを特徴とする。
【００２７】
本発明の請求項８に係る塊状物質含有積層フィルム状の可食性口腔内投与剤の製造方法は、上記した請求項１〜７のいずれか１項において、層中に塊状物質が存在して表面に凹凸が形成された可食性層の厚さが２５〜３００μｍの範囲にあることを特徴とする。
【００２８】
本発明の請求項９に係る塊状物質含有積層フィルム状の可食性口腔内投与剤の製造方法は、上記した請求項１〜８のいずれか１項において、上記塊状物質が生理活性を有する有効成分であることを特徴とする。
【００２９】
本発明の請求項１０に係る塊状物質含有積層フィルム状の可食性口腔内投与剤の製造方法は、上記した請求項１〜９のいずれか１項において、相互に密着させる上記可食性層の各層には、可食性の熱可塑性物質を含有させることを特徴とする。
【００３０】
本発明の請求項１１に係る塊状物質含有積層フィルム状の可食性口腔内投与剤の製造方法は、上記した請求項１０において、上記可食性の熱可塑性物質は、アミロース、カルボキシメチルセルロースカリウム、カルボキシメチルセルロースナトリウム、カルボキシメチルセルロースカルシウム、アルギン酸アルキルエステル、アルギン酸ナトリウム、エチルセルロース、オイドラキット、カルボキシメチルエチルセルロース、カルボキシメチルスターチ、カルボキシメチルセルロース、カンテン、ゼラチン、セラック、デキストラン、デキストリン、デンプン、トラガント、ヒドロキシエチルセルロース、ヒドロキシプロピルセルロース、ヒドロキシプロピルメチルセルロース、ヒドロキシプロピルメチルセルロースフタレート、ポリビニルピロリドン、メタクリル酸共重合体およびメチルセルロースフタレートからなる群より選択された少なくとも一つであることを特徴とする。
【００３１】
本発明の請求項１２に係る塊状物質含有積層フィルム状の可食性口腔内投与剤の製造方法は、上記した請求項１〜９のいずれか１項において、相互に密着させる上記可食性層の各層には、可食性の非熱可塑性物質と可食性の熱可塑性付与物質とを含有させることを特徴とする。
【発明の効果】
【００３２】
従来の積層塗布法により得られた積層構造が、積層された各可食性層の境界が不明瞭でぼやけ、境界域において各可食性層の成分が浸出して互いに混合してしまうのに対して、圧着法を用いる本発明の方法により得られた積層構造は、各可食性層の境界が明確に識別でき、各可食性層の成分が浸出せず、互いに混合してしまうことがない。これによって、各可食性層の一部成分が混じり合うことによって生ずる薬物分解や意図しない反応等を抑えて保存安定性などを向上させたり、各可食性層での有効成分濃度の制御を精度よく行うことが可能となる。
【図面の簡単な説明】
【００３３】
【図１】本発明の方法を実施するための圧着装置の実施例を示す説明図。
【図２】図１の圧着装置における押圧ロールから送出される圧着品の搬送方向の説明図。
【図３】図１の圧着装置における剥離されるフィルムの剥離ロールと巻き取り軸の位置関係の説明図。
【図４】図１の圧着装置の動作の一例を示す説明図。
【図５】図１の圧着装置と連接して配置されたスリッター装置の実施例を示す説明図。
【図６】本発明の方法で得られた最終圧着製品の口腔内投与剤化装置の実施例を示す斜視図。
【図７】本発明の方法で得られた最終圧着製品の口腔内投与剤化装置の別な実施例を示す斜視図。
【図８】圧着法で得られた最終圧着製品および従来の積層塗布法で得られた同様な積層製品の断面を示す顕微鏡写真（８００倍）。
【図９】可食性層を塗布・乾燥するための塗工装置の一例を示す説明図。
【発明を実施するための形態】
【００３４】
本発明の塊状物質含有積層フィルム状の可食性口腔内投与剤の製造方法において、好ましく使用できる塗工装置と圧着装置についてまず説明する。
樹脂フィルム表面上に可食性層を塗布・乾燥して形成する塗工装置としては、図９に図示したごとき塗工装置５０が好ましく使用できる。この塗工装置５０においては、樹脂フィルム巻き出し軸５１から巻き出された樹脂フィルム５２は乾燥炉５５を通って樹脂フィルム巻き取り軸５６で巻き取られることにより、樹脂フィルム５２が連続的に移動されるようになっており、この間に、塗工液供給用ダム部５７に貯められた塗工液５８が樹脂フィルム５２上に塗布されて乾燥されることで可食性層が樹脂フィルム表面上に形成される。可食性層の塗布量の制御は、ダム部５７におけるドクターロール５４と樹脂フィルム５２とのクリアランスを調整することにより行うことができる。
【００３５】
かような塗工装置５０を用いて、塗工液の塗布・乾燥を複数回繰り返すことによって、樹脂フィルム表面上に複数層の可食性層を形成することができる。また、同一成分または異種成分の塗工液の塗布・乾燥を複数回繰り返すことにより、同一成分の可食性層の厚さを増加させたり、各種成分からなる複数層の可食性層を形成させることも可能である。
しかしながら、前述したように、塗布・乾燥の回数が増すほど、塗工液の塗布量が不正確となるとともに、乾燥に要する時間が長くなるため、塗布・乾燥の繰り返し回数は２〜３回程度、好ましくは１回に止めることが望ましい。
【００３６】
図９の塗工装置５０を用いて、単一の塗布あるいは同一成分または異種成分による複数の塗布を施し、所望の可食性層が形成された可食性層形成樹脂フィルム６０を製造することができる。このようにして製造された数種類の可食性層形成樹脂フィルム６０は、それぞれ巻き取り軸５６でロール状に巻かれてロールフィルムとされた後、図１に図示した圧着装置１０を用いて二つの可食性層形成樹脂フィルムを圧着し、積層フィルム状の可食性口腔内投与剤が製造される。
【００３７】
すなわち、図１に図示した圧着装置１０は、例えば図９の塗工装置５０を用いて製造された所定厚さの可食性層が表面上に形成された２枚の樹脂フィルム同士を、可食性層が互いに対向するように重ね合わせた状態で引き込み、各樹脂フィルムの裏面から加圧する一対の押圧ロール１５、１５と、押圧ロールから送出され相互に密着された複数可食性層を挟む２枚の樹脂フィルム（圧着品）１６の１枚１６ａのみを剥離する剥離ロール１７と、剥離したフィルムを巻き取る巻き取り軸１８と、剥離後に残される複数可食性層保持樹脂フィルム（圧着製品）１６ｂを巻き取る巻き取り軸１９とを備えている。
【００３８】
この巻き取り軸１９を駆動ロールとするとともに、押圧ロール１５、１５の１つのロールを駆動ロールとし、さらに剥離ロール１７と巻き取り軸１９との間に別途駆動ロール３４を配設し、これら３つの駆動ロールが、複数可食性層保持樹脂フィルムの搬送機構となり、押圧ロール１５、１５から送出された複数可食性層保持樹脂フィルム１６ｂを巻き取り軸１９へ搬送することができる。
【００３９】
搬送機構により複数可食性層保持樹脂フィルム１６ｂが搬送される方向は、図１に示したように、一対の押圧ロール１５、１５の加圧部における接線方向と一致させているが、必ずしも接線方向と正確に一致させなくても、図２に図示したように、接線方向Ｔと搬送方向Ｃとのズレが３０°以内、好ましくは１５°以内、さらに好ましくは１０°以内といった程度に略一致させる。換言すれば、搬送方向を図２の矢印Ｙ１と矢印Ｙ２との間の範囲内とされる。
【００４０】
複数層からなる可食性層は、それだけで自立したフィルムを形成できる程度の強度を持っているため、剥離すべき一方の樹脂フィルム１６ａの方に可食性層が付着してしまい、他方の樹脂フィルム１６ｂの方に可食性層を保持させることができなくなる事態が生ずることがある。そのため、剥離ロール１７は、押圧ロール１５、１５から送出される複数可食性層保持樹脂フィルムの搬送方向に沿った位置に設置されており、相互に密着された複数可食性層を挟む２枚の樹脂フィルム１６の１枚１６ａのみを、複数可食性層保持樹脂フィルム１６ｂの搬送方向とは異なる方向に引き込む巻き取り軸１８で巻き取るようになっている。この剥離ロール１７は剥離される一方の樹脂フィルム１６ａの移動に伴って伴回りするように回動自在に設けられている。
【００４１】
さらに、図３に示したように、剥離ロール１７の直径Ｄを６ｃｍ以下、好ましくは５ｃｍ以下と小さくされ、直径の小さい剥離ロール１７の周面に沿ってできるだけ急角度で剥離することにより、意図した他方の樹脂フィルム１６ｂに複数可食性層が確実に保持残留されるようになっている。また、剥離される樹脂フィルム１６ａを巻き取る巻き取り軸１８は、剥離ロール１７を起点として、剥離される樹脂フィルム１６ａを、複数可食性層保持樹脂フィルム１６ｂの搬送方向Ｃと４５°以上、好ましくは６０°以上の角度をなして引き込む位置に設けられている。なお、図３に示した例では、搬送方向Ｃと約８０°の角度で剥離樹脂フィルム１６ａを引き込む位置に巻き取り軸１８が設けられている。
【００４２】
図１に示した本発明の圧着装置１０の動作は以下の通りである。表面上に可食性層が形成されたロールフィルムの一つ１１を、圧着装置１０の上部巻き出し軸１３にセットし、可食性層が形成されたロールフィルムのもう一つ１２を下部巻き出し軸１４にセットする。これらのロールフィルム１１、１２をそれぞれ所定速度で巻き出し、各可食性層面が互いに対向するように重ね合わせて、一組の押圧ロール１５、１５の間を通過させることにより、樹脂フィルムの裏面から加圧されて、可食性層相互が密着する。
押圧ロール１５、１５により加圧するに際しては、押圧ロール１５、１５や該押圧ロール１５、１５の前段のガイドローラを該ローラ内に内蔵した電気ヒーターやスチームヒーター等により加熱されるが、その温度条件や加圧条件については後述する。
【００４３】
押圧ロール１５、１５を通過した圧着品１６は、その両面が樹脂フィルムで覆われ、それらの間に複数層の可食性層が密着して積層された構造を有している。この圧着品１６がフィルム剥離ロール１７を通過した時点で、上面を覆っている樹脂フィルム１６ａが連続的に剥離され、剥離した樹脂フィルム先端部を剥離フィルム巻き取り軸１８により巻き取られる。
かくして得られた圧着品１６ｂ、すなわち複数層の可食性層を保持している樹脂フィルムは、巻き取り軸１９によりロール状に巻き取られ、複数可食性層保持ロールフィルム２０が形成される。
【００４４】
可食性層を保持した二つの樹脂フィルムを押圧ロール１５、１５の間に通して圧着する際に、二つの樹脂フィルムの間に空気を巻き込んだ場合には、貼り合わせ不良が生じる。
この場合には、圧着装置１０の運転を停止することなく、図４に示したように、押圧ロール１５、１５下流に設置した一組のロール２１、２１の間隙を狭めて閉じるとともに、押圧ロール１５、１５の間隙を開けて開放する。この操作により、二つの樹脂フィルム間に巻き込まれた空気は閉じられたロール２１、２１により容易に押し出されて除去される。
空気が除去された後に、押圧ロール１５、１５を閉じてロール２１、２１を開放することにより、正常な圧着運転に戻すことができる。
【００４５】
かかる塗工装置５０（図９）と圧着装置１０（図１）を用いて、本発明の塊状物質含有積層フィルム状の可食性口腔内投与剤の製造方法を説明する。
本発明の塊状物質含有積層フィルム状の可食性口腔内投与剤の製造方法においては、少なくとも次の５通りの実施形態がある。第１の実施形態は、下記に述べる凹凸表面可食性層形成工程（Ａ）と平滑表面可食性層形成工程（Ｂ）と圧着工程（Ｃ）と樹脂フィルム剥離工程（Ｄ）と多重可食性層圧着工程（Ｅ）と樹脂フィルム分離工程（Ｆ）とを含む製造方法である。
【００４６】
＜凹凸表面可食性層形成工程（Ａ）＞
塗工装置５０（図９）の塗工液供給用ダム部５７に貯めた、塗工溶媒に不溶または溶けにくい粉末、粒体、粉体、粉粒体等の塊状物質が存在する塗工液５８を、ダム部５７におけるドクターロール５４と樹脂フィルム５２とのクリアランスを介して、樹脂フィルム５２上に直接または間接に塗布して、表面に凹凸がある所定厚さの凹凸表面可食性層を形成する。表面の凹凸の高低差は、２０μｍ以上であり、３０μｍ以上ある場合もある。
【００４７】
この凹凸表面可食性層形成工程（Ａ）においては、樹脂フィルム上にまずコーティング層、支持層または粘着層を塗布して形成し、その上に凹凸表面可食性層を形成してもよい。その場合は、コーティング層、支持層または粘着層を塗布形成した樹脂フィルムを樹脂フィルム巻き取り軸５６に巻き取ったのち、これを再度樹脂フィルム巻き出し軸５１に取り付け、所要成分の塗工液の塗布を繰り返せばよい。また当然、樹脂フィルム上に凹凸表面可食性層を直接設けて単層の可食性層を形成してもよい。１回の塗布で樹脂フィルム表面上に形成する可食性層の厚さは、２５〜３００μｍ程度とすることが望ましい。１回の塗布厚を３００μｍより厚くした場合には、乾燥時間が長くなりすぎて生産性が悪くなる。
【００４８】
＜平滑表面可食性層形成工程（Ｂ）＞
上記凹凸表面可食性層形成工程（Ａ）で使用したものと別の新たな樹脂フィルム５２上に、塗工装置５０の塗工液供給用ダム部５７に貯めた塗工液５８を、ダム部５７におけるドクターロール５４と樹脂フィルム５２とのクリアランスを介して、塗布して表面が略平滑な所定厚さの可食性層を形成する。
【００４９】
この場合の塗工液５８は、塗工溶媒に不溶または溶けにくい粉末、粒体、粉体、粉粒体等の塊状物質が存在しないものや、酸化チタンの如き溶媒に不溶な粒子（塊状物質）が存在していても、その粒径が極めて微小で、塗工液中で凝集しないものである。なお、塗工溶媒に不溶または溶けにくい粉末、粒体、粉体、粉粒体等の塊状物質が極微量存在していても、表面が略平滑になるものであれば本発明方法における“表面が略平滑な可食性層”に該当するものであり、実質的に層表面が凹凸にならないような量の塊状物質が存在してもよい。いずれにしても、この平滑表面可食性層形成工程（Ｂ）で形成する表面が略平滑な可食性層は、凹凸が高低差１０μｍ以下、より好ましくは５μｍ以下になるような組成にするのが好ましい。また、表面が略平滑な可食性層の厚さは、１０μｍ以上が好ましく、さらには１０〜５０μｍがより好ましい。
【００５０】
表面が略平滑な可食性層の成分は、特に限定されないが、可食性の熱可塑性物質が含有されていることが好ましく、上記凹凸表面可食性層形成工程（Ａ）で形成する“表面に凹凸がある可食性層”に含まれる塊状物質を除いた成分とほぼ同じにするのがより好ましい。またその場合の組成割合も塊状物質を除いた残りの成分比率とほぼ同じであるのがさらに好ましい。
【００５１】
＜圧着工程（Ｃ）＞
圧着装置１０（図１）の下部巻き出し軸１４に上記凹凸表面可食性層形成工程（Ａ）で形成した可食性層形成樹脂フィルムを取り付け、上部巻き出し軸１３に上記平滑表面可食性層形成工程（Ｂ）で形成した可食性層形成樹脂フィルムを取り付け、各樹脂フィルム上に形成された可食性層を互いに対向するように重ね合わせて、一組の押圧ロール１５、１５の間を通過させることにより、樹脂フィルムの裏面から加圧して可食性層を相互に密着させる。
【００５２】
押圧ロール１５、１５により加圧するに際しては、押圧ロール１５、１５や該押圧ロール１５、１５の前段のガイドローラを該ローラ内に内蔵した電気ヒーターやスチームヒーター等により加熱して、加圧時の可食性層の温度を好ましくは３０〜７０℃とする。この温度は、可食性層の熱可塑性可食性物質のガラス転移点よりわずかに高い温度であり、その熱可塑性可食性物質がゴム状弾性域に至り若干軟化して密着しやすくなる温度である。その温度は、樹脂フィルムの種類や、可食性層に用いる物質の種類等により適宜選定する必要がある。過度の高温は、可食性層が溶融して可食性層が流動し積層構造が崩れたり、有効成分が分解する等の支障が生じ、また可食性層内の溶媒が揮発し突沸する危険があるため避けるべきであり、温度が低すぎると密着が十分になされなくなる場合がある。また、押圧ロールによる加圧圧力は、０．０５〜１．５ＭＰａ、好ましくは０．１〜０．７ＭＰａとする。過度の圧力は、可食性層が展延されてしまい単位面積当たりの量的精度に影響を及ぼし好ましくない。また、圧力が低すぎると十分な密着が得られない。
【００５３】
＜樹脂フィルム剥離工程（Ｄ）＞
上記圧着工程（Ｃ）で得られた密着可食性層の両側にある樹脂フィルムのうちの上記平滑表面可食性層形成工程（Ｂ）で使用した樹脂フィルム１６ａのみを、フィルム剥離ロール１７を通過した時点で、樹脂フィルム１６ａの先端部を剥離フィルム巻き取り軸１８に巻き取ることにより剥離する。
かくして得られた密着可食性層を保持している樹脂フィルム１６ｂは、巻き取り軸１９によりロール状に巻き取られ密着可食性層保持ロールフィルム２０が形成される。
【００５４】
なお、押圧ロール１５、１５の間を通過させて可食性層相互を密着させた後、密着可食性層から樹脂フィルム１６ａを剥離するまでに、密着可食性層の温度を、押圧ロール１５、１５で加圧する際の可食性層の温度より、好ましくは１０℃以上冷却される。この冷却は過度に行う必要はなく、冷却された可食性層の品温が０℃以下にならないように、好ましくは常温（若しくは室温）を下まわらないようにする。したがって、この冷却は、押圧ロール１５、１５とフィルム剥離ロール１７との距離を長くして放熱による自然冷却が行われるようにしてもよく、また、無菌空気等の常温の空気や冷却された空気を吹き付けて積極的に冷却してもよい。これにより、圧着品１６から樹脂フィルム１６ａを確実に連続的に剥離することができる。
【００５５】
＜多重可食性層圧着工程（Ｅ）＞
圧着装置１０の下部巻き出し軸１４に、上記樹脂フィルム剥離工程（Ｄ）で得られた表面が略平滑な密着可食性層を保有する樹脂フィルムを取り付け、上部巻き出し軸１３に、上記凹凸表面可食性層形成工程（Ａ）で得られた表面に凹凸のある凹凸表面可食性層を保有する樹脂フィルムの残りのもの、またはこれと同一成分または異種成分からなり新たに上記凹凸表面可食性層形成工程（Ａ）で別途得られた表面に凹凸のある凹凸表面可食性層を保有する樹脂フィルムを取り付ける。そして、各樹脂フィルム上に形成された可食性層を互いに対向するように重ね合わせ、一組の押圧ロール１５、１５の間を通過させて、上述した圧着工程（Ｃ）と全く同様な温度圧力条件で、樹脂フィルムの裏面から加圧して可食性層を相互に密着させ、密着可食性層を形成させる。
【００５６】
なお、多重可食性層圧着工程（Ｅ）において、圧着装置１０の下部巻き出し軸１４と上部巻き出し軸１３とに取り付ける各可食性層成形樹脂フィルムを、上述した場合と逆にしても差し支えないが、後述する可食性層から樹脂フィルムを剥離しやすくする剥離処理を施す場合、上述したようにすると、下部巻き出し軸１４に取り付けた上記樹脂フィルム剥離工程（Ｄ）で得られた可食性層形成樹脂フィルムの可食性層接触面には剥離処理を施さず、上部巻き出し軸１３に新たに上記凹凸表面可食性層形成工程（Ａ）で得た可食性層形成樹脂フィルムの可食性層接触面に剥離処理を施すことで、工程（Ａ）から次工程（Ｆ）に至る工程全体に整合性が取れて好都合である。
【００５７】
＜樹脂フィルム分離工程（Ｆ）＞
上記多重可食性層圧着工程（Ｅ）で得られた密着可食性層の両側にある樹脂フィルムのうちの少なくとも一方の樹脂フィルム１６ａを、フィルム剥離ロール１７を通過した時点で、樹脂フィルム１６ａの先端部を剥離フィルム巻き取り軸１８に巻き取ることにより、前述の樹脂フィルム剥離工程（Ｄ）と同様の温度条件で剥離する。
【００５８】
本発明の塊状物質含有積層フィルム状の可食性口腔内投与剤の製造方法にける第２の実施形態は、上述した凹凸表面可食性層形成工程（Ａ）と平滑表面可食性層形成工程（Ｂ）と圧着工程（Ｃ）と樹脂フィルム剥離工程（Ｄ）、および下記に述べる多重密着可食性層圧着工程（Ｇ）と樹脂フィルム分離除去工程（Ｈ）とを含む製造方法である。
【００５９】
＜多重密着可食性層圧着工程（Ｇ）＞
上記樹脂フィルム剥離工程（Ｄ）で得られた表面が略平滑な密着可食性層を保有する樹脂フィルムと、上記樹脂フィルム剥離工程（Ｄ）で得られた表面が略平滑な密着可食性層を保有する樹脂フィルムの残りのもの、またはこれと同一成分または異種成分からなり新たに上記凹凸表面可食性層形成工程（Ａ）と平滑表面可食性層形成工程（Ｂ）と圧着工程（Ｃ）と樹脂フィルム剥離工程（Ｄ）とを経て別途形成された表面が略平滑な密着可食性層を保有する樹脂フィルムとを、一方を図１の圧着装置１０の上部巻き出し軸１３に、他方を下部巻き出し軸１４にセットし、密着可食性層を互いに対向するように重ね合わせて、一組の押圧ロール１５、１５の間を通過させ、上述した圧着工程（Ｃ）と全く同様な温度圧力条件で、樹脂フィルムの裏面から加圧することにより密着可食性層同士を相互に密着させて、密着可食性層を形成する。
【００６０】
この場合、上部巻き出し軸１３にセットされた一方のものと、下部巻き出し軸１４にセットされた他方のものとは、凹凸表面可食性層形成工程（Ａ）において、樹脂フィルム上にコーティング層、支持層または粘着層を塗布形成したのち、その上に凹凸表面可食性層を形成する場合（間接塗布）と、これらコーティング層、支持層または粘着層の形成を行わずに樹脂フィルム上に直接凹凸表面可食性層を形成する場合（直接塗布）とがあり、間接塗布を行う場合でも、一方の樹脂フィルムには支持層の上に凹凸表面可食性層を形成し、他方の樹脂フィルムには粘着層の上に凹凸表面可食性層を形成する等の場合もあり、同一の多層構造を有する密着可食性層同士を圧着させるとは限らない。
【００６１】
＜樹脂フィルム分離除去工程（Ｈ）＞
上記多重密着可食性層圧着工程（Ｇ）で得られた密着可食性層の両側にある樹脂フィルムのうちの少なくとも一方の樹脂フィルム１６ａを、フィルム剥離ロール１７を通過した時点で、樹脂フィルム１６ａの先端部を剥離フィルム巻き取り軸１８に巻き取ることにより、前述の樹脂フィルム剥離工程（Ｄ）と同様の温度条件で剥離する。
【００６２】
本発明の塊状物質含有積層フィルム状の可食性口腔内投与剤の製造方法にける第３の実施形態は、上述した凹凸表面可食性層形成工程（Ａ）と、下記に述べる塗布平滑表面可食性層形成工程（Ｉ）と塗布可食性層圧着工程（Ｊ）と樹脂フィルム剥離工程（Ｋ）とを含む製造方法である。
【００６３】
＜塗布平滑表面可食性層形成工程（Ｉ）＞
塗工装置５０の樹脂フィルム巻き取り軸５６に巻き取った上記凹凸表面可食性層形成工程（Ａ）で得られた凹凸表面可食性層形成樹脂フィルムを、再度樹脂フィルム巻き出し軸５１に取り付け、前述の第１実施形態における平滑表面可食性層形成工程（Ｂ）で使用したものと同様な塗工液５８を塗工液供給用ダム部５７に貯める。この塗工液５８を、ダム部５７におけるドクターロール５４と樹脂フィルム５２とのクリアランスを介して、上記凹凸表面可食性層成形樹脂フィルムの凹凸表面上に塗布し、表面が略平滑な所定厚さの可食性層を形成することにより、表面が略平滑な塗布積層可食性層を形成する。
【００６４】
上記塗布平滑表面可食性層形成工程（Ｉ）で凹凸表面可食性層の上に塗布形成される表面が略平滑な可食性層は、凹凸が高低差１０μｍ以下、より好ましくは５μｍ以下になるような組成にするのが好ましい。また、表面が略平滑な可食性層の厚さは、１０μｍ以上が好ましく、さらには１０〜５０μｍがより好ましい。
【００６５】
表面が略平滑な可食性層の成分は、特に限定されないが、前述の第１実施形態における平滑表面可食性層形成工程（Ｂ）で使用した可食性層の成分と同様に、可食性の熱可塑性物質が含有されていることが好ましく、上記凹凸表面可食性層形成工程（Ａ）で形成する表面に凹凸がある可食性層に含まれる塊状物質を除いた成分とほぼ同じにするのがより好ましく、またその場合の組成割合も塊状物質を除いた残りの成分比率とほぼ同じであるのがさらに好ましい。
【００６６】
＜塗布可食性層圧着工程（Ｊ）＞
圧着装置１０の下部巻き出し軸１４に上記塗布平滑表面可食性層形成工程（Ｉ）で得られた表面が平滑な塗布積層可食性層を保有する樹脂フィルムを取り付け、上部巻き出し軸１３に、上記凹凸表面可食性層形成工程（Ａ）で得られた表面に凹凸のある可食性層を保有する樹脂フィルムの残りのもの、またはこれと同一成分または異種成分からなり新たに上記凹凸表面可食性層形成工程（Ａ）で別途得られた表面に凹凸のある可食性層を保有する樹脂フィルムを取り付ける。そして、各樹脂フィルム上に形成された可食性層を互いに対向するように重ね合わせて、一組の押圧ロール１５、１５の間を通過させ、上述した圧着工程（Ｃ）と全く同様な温度圧力条件で、樹脂フィルムの裏面から加圧し、上記塗布積層可食性層と上記可食性層とを相互に密着させて密着可食性層を形成する。
【００６７】
なお、塗布可食性層圧着工程（Ｊ）において、圧着装置１０の下部巻き出し軸１４と上部巻き出し軸１３とに取り付ける各可食性層成形樹脂フィルムを、上述した場合と逆にしても差し支えない点や、後述する可食性層から樹脂フィルムを剥離しやすくする剥離処理を施す場合、上述したようにすると、工程全体に整合性が取れて好都合である点は、前述の第１実施形態における多重可食性層圧着工程（Ｅ）と同様である。
【００６８】
＜樹脂フィルム剥離工程（Ｋ）＞
上記塗布可食性層圧着工程（Ｊ）で得られた密着可食性層の両側にある樹脂フィルムのうちの少なくとも一方の樹脂フィルム１６ａを、フィルム剥離ロール１７を通過した時点で、樹脂フィルム１６ａの先端部を剥離フィルム巻き取り軸１８に巻き取ることにより、前述の第１実施形態における樹脂フィルム剥離工程（Ｄ）と同様の温度条件で剥離する。
【００６９】
本発明の塊状物質含有積層フィルム状の可食性口腔内投与剤の製造方法にける第４の実施形態は、上述した凹凸表面可食性層形成工程（Ａ）と塗布平滑表面可食性層形成工程（Ｉ）および下記に述べる多重塗布積層可食性層圧着工程（Ｌ）と樹脂フィルム剥離除去工程（Ｍ）とを含む製造方法である。
【００７０】
＜多重塗布積層可食性層圧着工程（Ｌ）＞
上記塗布平滑表面可食性層形成工程（Ｉ）で得られた表面が略平滑な塗布積層可食性層を保持する樹脂フィルムと、上記塗布平滑表面可食性層形成工程（Ｉ）で得られた表面が略平滑な塗布積層可食性層を保有する樹脂フィルムの残りのもの、またはこれと同一成分または異種成分からなり新たに上記凹凸表面可食性層形成工程（Ａ）と上記塗布平滑表面可食性層形成工程（Ｉ）とを経て別途形成された表面が略平滑な塗布積層可食性層を保有する樹脂フィルムとを、一方を図１の圧着装置１０の上部巻き出し軸１３に、他方を下部巻き出し軸１４にセットし、塗布積層可食性層を互いに対向するように重ね合わせて、一組の押圧ロール１５、１５の間を通過させ、上述した第１実施形態における圧着工程（Ｃ）と全く同様な温度圧力条件で樹脂フィルムの裏面から加圧することにより、塗布積層可食性層同士を相互に密着させて、密着可食性層を形成する。
【００７１】
この場合、上部巻き出し軸１３にセットされた一方のものと、下部巻き出し軸１４にセットされた他方のものとは、凹凸表面可食性層形成工程（Ａ）において、樹脂フィルム上にコーティング層、支持層または粘着層を塗布形成したのち、その上に凹凸表面可食性層を形成する場合（間接塗布）と、これらコーティング層、支持層または粘着層の形成を行わずに樹脂フィルム上に直接凹凸表面可食性層を形成する場合（直接塗布）とがあり、間接塗布を行う場合でも、一方の樹脂フィルムには支持層の上に凹凸表面可食性層を形成し、他方の樹脂フィルムには粘着層の上に凹凸表面可食性層を形成する等の場合もあり、同
一の多層構造を有する密着可食性層同士を圧着させるとは限らないのは、前述の第２実施形態における多重密着可食性層圧着工程（Ｇ）と同様である。
【００７２】
＜樹脂フィルム剥離除去工程（Ｍ）＞
上記多重塗布積層可食性層圧着工程（Ｌ）で得られた密着可食性層の両側にある樹脂フィルムのうちの少なくとも一方の樹脂フィルム１６ａを、フィルム剥離ロール１７を通過した時点で、樹脂フィルム１６ａの先端部を剥離フィルム巻き取り軸１８に巻き取ることにより、前述の第１実施形態における樹脂フィルム剥離工程（Ｄ）と同様の温度条件で剥離する。
【００７３】
本発明の塊状物質含有積層フィルム状の可食性口腔内投与剤の製造方法における第５の実施形態は、上述した凹凸表面可食性層形成工程（Ａ）と平滑表面可食性層形成工程（Ｂ）と圧着工程（Ｃ）と樹脂フィルム剥離工程（Ｄ）および下記に述べる多重塗布密着可食性層圧着工程（Ｎ）と樹脂フィルム除去工程（Ｏ）とを含む製造方法である。
【００７４】
＜多重塗布密着可食性層圧着工程（Ｎ）＞
上記樹脂フィルム剥離工程（Ｄ）で得られた表面が略平滑な密着可食性層を保持する樹脂フィルムを、図１の圧着装置１０の上部巻き出し軸１３または下部巻き出し軸１４の一方にセットする。
【００７５】
一方、前述の第３実施形態における塗布平滑表面可食性層形成工程（Ｉ）と同様にして得られ、上記樹脂フィルム剥離工程（Ｄ）の上記密着可食性層と同一成分または異種成分からなり表面が略平滑な塗布積層可食性層を保持する樹脂フィルムを、圧着装置１０の上部巻き出し軸１３または下部巻き出し軸１４の他方にセットする。すなわち、上記凹凸表面可食性層形成工程（Ａ）で得られた凹凸表面可食性層形成樹脂フィルムを、塗工装置５０の樹脂フィルム巻き出し軸５１に再度取り付け、塗工液供給用ダム部５７に貯めた上記平滑表面可食性層形成工程（Ｂ）で使用したものと同様な塗工液５８を、ダム部５７におけるドクターロール５４と樹脂フィルム５２とのクリアランスを介して、上記凹凸表面可食性層成形樹脂フィルムの凹凸表面上に塗布し、表面が略平滑な所定厚さの可食性層を形成することにより、表面が略平滑な塗布積層可食性層を形成する。このとき、樹脂フィルム巻き出し軸５１に取り付ける凹凸表面可食性層形成樹脂フィルムは、上記圧着工程（Ｃ）で用いた凹凸表面可食性層形成樹脂フィルムの残りのものでもよく、またはこれと同一成分または異種成分からなり新たに上記凹凸表面可食性層形成工程（Ａ）で別途得られた表面に凹凸のある可食性層を保有する樹脂フィルムでもよい。
【００７６】
圧着装置１０の上部巻き出し軸１３と下部巻き出し軸１４から巻き出された密着可食性層と塗布積層可食性層とを互いに対向するように重ね合わせて、一組の押圧ロール１５、１５の間を通過させ、上述した圧着工程（Ｃ）と全く同様な温度圧力条件で樹脂フィルムの裏面から加圧することにより、密着可食性層と塗布積層可食性層とを相互に密着させて、密着可食性層を形成する。
【００７７】
この場合、上部巻き出し軸１３にセットされた一方のものと、下部巻き出し軸１４にセットされた他方のものとは、凹凸表面可食性層形成工程（Ａ）において、樹脂フィルム上にコーティング層、支持層または粘着層を塗布形成したのち、その上に凹凸表面可食性層を形成する場合（間接塗布）と、これらコーティング層、支持層または粘着層の形成を行わずに樹脂フィルム上に直接凹凸表面可食性層を形成する場合（直接塗布）とがあり、間接塗布を行う場合でも、一方の樹脂フィルムには支持層の上に凹凸表面可食性層を形成し、他方の樹脂フィルムには粘着層の上に凹凸表面可食性層を形成する等の場合もあり、同一の多層構造を有する密着可食性層と塗布積層可食性層とを圧着させるとは限らない。
【００７８】
＜樹脂フィルム除去工程（Ｏ）＞
上記多重塗布密着可食性層圧着工程（Ｎ）で得られた密着可食性層の両側にある樹脂フィルムのうちの少なくとも一方の樹脂フィルム１６ａを、フィルム剥離ロール１７を通過した時点で、樹脂フィルム１６ａの先端部を剥離フィルム巻き取り軸１８に巻き取ることにより、前述の樹脂フィルム剥離工程（Ｄ）と同様の温度条件で剥離する。
【００７９】
以上、本発明の塊状物質含有積層フィルム状の可食性口腔内投与剤の製造方法に係わる５つの実施形態について説明したが、本発明方法の特徴を簡単に述べるならば、塊状物質の存在により表面に凹凸がある可食性層同士を、当該凹凸表面を互いに対向させて圧着するに際して、塊状物質が実質的に存在しない可食性層を介在させて圧着するのである。これによって、塊状物質が存在している二つの可食性層の間に塊状物質が実質的に存在しない可食性層が介在している多層構造を有する塊状物質含有積層フィルム状の可食性口腔内投与剤が得られるのである。
【００８０】
次に、圧着装置１０により、所望の多層構造からなる密着可食性層を保持した最終的な圧着製品が得られた後の工程について述べる。すなわち、圧着装置１０により得られた塊状物質含有積層フィルム状の可食性層を保持した最終的な圧着製品は、圧着装置１０の下流に連接して配設されているスリッター装置３０を用いて細幅に裁断される。すなわち、図５に示したように、押圧ロール１５、１５により圧着された圧着品３１は、上面の樹脂フィルムを剥離除去され、最終圧着製品３１ａ（図１、図４の圧着品１６ｂが最終圧着製品となる場合もある）となる。この最終圧着製品３１ａ（例えば可食性層幅４６０ｍｍ）は、スリッター３２により例えば幅３６ｍｍの１２本の細幅圧着製品３１ｂに裁断され、１２個のリール３３ａ、３３ｂに細幅圧着製品３１ｂが１本ずつ別々に巻き取られるようになっている。スリッター３２は、１本のロール３２ａの外周に１３本の刃３２ｂが周方向に突出して互いに平行に設けられてなり、図１および図４に図示されているように圧着品１６を圧着中間品として巻き取り軸１９に巻き取る際には、スリッター３２とその下のロール３４との間隙が開いて開放された状態とされてスリッター３２は機能せず、最終圧着製品３１ａを細幅に裁断する際には、スリッター３２とその下のロール３４との間隙が閉じられて、ここを通過する最終圧着製品３１ａが１２本の細幅圧着製品３１ｂに裁断される。
【００８１】
図５に示した例では、最終圧着製品３１ａがスリッター３２を通過して、１２本の細幅圧着製品３１ｂとされ、そのうちの奇数列の６本の細幅圧着製品３１ｂが前方に配置した製品巻き取り軸３５に同軸状にセットされた６個のリール３３ａにそれぞれ１本ずつ巻き取られ、偶数列の６本の細幅圧着製品３１ｂが後方に配置した製品巻き取り軸１９に同軸状にセットされた６個のリール３３ｂにそれぞれ１本ずつ巻き取られる。なお、スリッター３２で裁断された最終圧着製品３１ａの両端切断カス３１ｃは、カス巻き取り軸３６で巻き取られる。
【００８２】
このようにして裁断された細幅圧着製品３１ｂ（幅３６ｍｍ）は、例えば図６または図７に示したような口腔内投与剤化装置を用いて例えば円形の塊状物質含有積層フィルム状の可食性口腔内投与剤とすることができる。
図６の口腔内投与剤化装置７０においては、図５のリール３３ａ，３３ｂにロール状に巻かれた細幅圧着製品３１ｂ、すなわち一方の樹脂フィルムが剥離され、残された樹脂フィルム７１の表面に密着可食性層７２が保持されている圧着製品が間欠的に巻き出され、残された樹脂フィルム７１をフィルム剥離ロール７３によって剥離して密着可食性層７２のみとする。次いでこの密着可食性層７２は打ち抜き装置７４により例えば直径１５ｍｍの円形に打ち抜かれる。打ち抜き装置７４は、上下に往復移動する切断刃７４ａとこの切断刃が貫通する貫通孔を備えた固定板７４ｂとからなり、間欠移動してきた密着可食性層７２が打ち抜き装置７４の位置で静止したときに、切断刃７４ａが上方に移動して固定板７４ｂの貫通孔を貫通することで、密着可食性層７２から直径１５ｍｍの円形が打ち抜かれる。打ち抜かれた円形密着可食性層は、固定板７４ｂの上方に配設された吸着パッド７５により吸い取られ、コンベア（図示せず）上に落とされて包装工程へ送られる。円形密着可食性層が引き剥がされた後の残りの密着可食性層カス７２ｂは、カス巻き取りロール７６として巻き取られる。
【００８３】
図７の口腔内投与剤化装置８０においては、図５のリール３３ａ，３３ｂにロール状に巻かれた細幅圧着製品３１ｂ、すなわち一方の樹脂フィルムが剥離され、残された他方の樹脂フィルム７１の表面に密着可食性層７２が保持されている圧着製品が連続して巻き出され、打ち抜き装置８１へ送られる。打ち抜き装置８１は、回転するロール外周面に例えば直径１５ｍｍの円形の切断刃８２ａが突出している切断刃ロール８２と、アンビルロール８３とからなり、これらのロール８２、８３の間に圧着製品が連続して挿入され、ロール８２と８３の間に挟まれた状態で圧着製品が静止したときに、切断刃ロール８２から突出する切断刃８２ａにより、樹脂フィルム７１の裏面まで到達しないように密着可食性層７２のみを打ち抜く。切断刃８２ａによる切断深さは、切断刃ロール８２とアンビルロール８３とのクリアランスを調整することで制御することができる。図７においては、理解しやすくするために切断刃ロール８２とアンビルロール８３との距離を離して図示しているが、実際の切断動作は切断刃ロール８２を一点鎖線で示す位置に配置して行われる。切断刃８２ａで密着可食性層のみが打ち抜かれた状態では、切断刃の形状に対応する円形の切り込み７２ａが密着可食性層７２に形成されているだけで、密着可食性層７２は樹脂フィルム７１表面に保持された状態のままである。この状態で、樹脂フィルムと密着可食性層がアンビルロール８３の回転に伴って回動し、吸着パッド８４の配設位置まで移動したときに、吸着パッド８４がアンビルロール８３方向に移動し、円形の切り込み７２ａで囲まれた密着可食性層７２を吸い取って樹脂フィルム７１から引き剥がし、コンベア（図示せず）上に落とされて包装工程へ送られる。円形密着可食性層が引き剥がされた後の残りの可食性層カス７２ｂは、樹脂フィルム７１とともにカス巻き取りロール８５として巻き取られる。
【００８４】
口腔内投与剤化装置７０や８０により製造される塊状物質含有積層フィルム状の可食性口腔内投与剤の最終製品は、その両面から樹脂フィルムが剥離された状態とされている。したがって、圧着工程で重ね合わせた二つの樹脂フィルムは最終的にその両方が剥離されることになる。
しかしながら、塊状物質含有積層フィルム状の可食性口腔内投与剤の最終製品形状としては、所定寸法の密着可食性層が樹脂フィルム表面上に付着されていて、口腔内投与剤服用者が樹脂フィルムから密着可食性層を剥がして服用するような製品形状とする場合もある。かような最終製品形状とする場合には、圧着工程で重ね合わせた二つの樹脂フィルムの一方のみを剥離除去すればよいことになる。
【００８５】
以上の説明では、単層または複数層の可食性層を保持した樹脂フィルムを一旦ロール状に巻いてロールフィルムとしたもの同士を圧着するバッチ式操作を例に挙げて本発明を説明した。しかしながら、複数の塗工装置を使用して、各塗工装置で得られた可食性層形成樹脂フィルムをロールフィルムとすることなくそのまま圧着したり、さらには、このようにして得られた複数層の可食性層を保持した樹脂フィルムをロールフィルムとすることなくそのまま、単層または複数層からなる可食性層が形成されたもう一つの樹脂フィルムと圧着する連続式操作によっても本発明を実施することが可能である。
【００８６】
上述の圧着装置１０においては、それぞれ可食性層を保持している二つの樹脂フィルムを圧着した後に一方の樹脂フィルムを剥離する。この剥離をよりスムーズにするために、剥離される樹脂フィルムには、少なくとも可食性層が形成される面（表面）に、疎水性物質をコーティングすることにより予め剥離処理を施して、可食性層から樹脂フィルムを剥離しやすくしておくことが望ましい。また、可食性層を保持している樹脂フィルムをロール状に巻いてロールフィルムとする場合は、ロール状に巻いた状態では、可食性層が形成されていない樹脂フィルム面（裏面）も可食性層と接することになる。このとき、樹脂フィルム裏面が可食性層から容易に剥がれないと、ロールフィルムを巻き戻し難くなる。そのため、可食性層を保持している樹脂フィルムをロールフィルムとする場合、剥離される樹脂フィルムには、可食性層が形成される表面とその反対側の裏面との両面に予め剥離処理を施しておくことが望ましく、一方、剥離されずに可食性層を保持している樹脂フィルムには、少なくとも可食性層が形成されない裏面に予め剥離処理を施しておくことが望ましい。
剥離処理するに際して樹脂フィルムにコーティングする疎水性物質としては、食品添加物の規格基準に適合するシリコーン樹脂やワックス（蜜ロウ）等が使用できるほか、アルミ箔や錫箔等の金属箔でコーティングすることもできる。
【００８７】
可食性層を保持するためのベースフィルムとなる樹脂フィルムとしては、ポリエチレンテレフタレート、ポリエチレンナフタレート、共重合ポリエステル、ポリイミド、ポリプロピレン、セルローストリアセテート、酢酸ビニル樹脂、エチレン−酢酸ビニル共重合体、ポリエチレン、ポリ塩化ビニル、ポリカーボネート、ポリプロピレン、トリアセテート、フッ素樹脂（ＥＴＦＥ，ＰＦＡ，ＦＥＰ）等の樹脂からなるフィルムから適宜選択して使用することができる。特に、ポリエチレンテレフタレート（ＰＥＴ）が好ましく使用できる。
【００８８】
本発明により得られる塊状物質含有積層フィルム状の可食性口腔内投与剤の積層構造は特に限定されるものではなく、所望の薬効あるいは機能を発現させるのに好適な各種の層を適宜の数で積層させることができる。一般的なフィルム状口腔内投与剤の積層構造は、最外層を構成するコーティング層、口腔内投与剤の基剤と有効成分を含有する薬物層、さらに要すれば支持層等が順次積層されて構成されている。本明細書で“可食性”とは、食品および食品添加物として認められている物質及び／又は経口投与が認められている医薬品および医薬品添加物のみからなることを意味しており、可食性のコーティング層、可食性の薬物層、可食性の支持層等を総称する用語として“可食性層”という用語を使用している。
【００８９】
本発明による塊状物質含有積層フィルム状の可食性口腔内投与剤においては、口腔内投与剤の基剤と有効成分を含有する可食性の薬物層に、可食性層表面が凹凸に形成される因子となる塗工溶媒に不溶または溶けにくい粉末、粒体、粉体、粉粒体等の塊状物質が含有されており、かような塊状物質の例としては、下記のごとき生理活性を有する有効成分として使用できる不溶性薬剤や結晶性の高い薬剤などが挙げられる。
塩酸アゼラスチン（アレルギー性疾患治療剤）、アデニン（白血球減少症用プリン塩基）、アトルパスタチンカルシウム水和物（ＨＭＧ−ＣｏＡ還元酵素阻害剤）、アフロクァロン（ＪＰ１４）（筋緊張性疾患治療剤）、塩酸アモスラロール（α１， β−遮断薬）、アリピプラゾール(ドパミン自己受容体作動薬：統合失調症)、塩酸アロチノロール（α，β−遮断薬）、塩酸アンブロキソール（気道潤滑去痰剤）、マレイン酸イルソグラジン（粘膜防御性胃炎・胃潰瘍治療剤）、エストリオール（卵胞ホルモン）、オキサゾラム（ベンゾジアゼピン系マイナートランキライザー）、カルボコン（抗悪性腫瘍アルキル化剤）、カンデサルタンシレキセチル（アンギオテンシン−II受容体拮抗剤）、クアゼパム（ベンゾジアゼピン系睡眠障害改善剤）、グリベンクラミド（スルホニル尿素系血糖降下剤）、グリメピリド（スルホニル尿素系血糖降下剤）、フマル酸クレマスチン（ベンツヒドリルエーテル系抗ヒスタミン剤）、クロキサゾラム（マイナートランキライザー）、クロナゼパム（ベンゾジアゼピン系抗てんかん剤）、塩酸クロルヘキシジン（口腔内感染予防・治療剤）、酢酸クロルマジノン・メストラノール（黄体・卵胞混合ホルモン）、サントニン（回虫駆除剤）、ジアゼパム（マイナートランキライザー）、ジゴキシン（ジキタリス強心配糖体）、シサプリド（ベンザミド系消化管運動賦活調整剤）、メシル酸ジヒドロエルゴタミン（α−刺激・遮断剤）、リン酸ジメモルファン（鎮咳剤）、ゾピクロン（シクロピロロン系睡眠障害改善剤）、クエン酸タモキシフェン（抗エストロゲン剤）、チアミンジスルフィド（ビタミンＢ１誘導体）、チオクト酸アミド（代謝性剤）、テノキシカム（オキシカム系消炎鎮痛剤）、トリパミド（血管・腎作動性降圧剤）、トレチノイン（ビタミンＡ活性代謝物・ＡＰＬ治療剤）、ドンペリドン（消化管運動改善剤）、塩酸ニカルジピン（ジヒドロピリジン系Ｃａ拮抗剤）、ニトラゼパム（ベンゾジアゼピン系催眠剤）、ニフェジピン（ジヒドロピリジン系Ｃａ拮抗剤）、ニプラジロール（β−遮断剤）、ニメタゼパム（ベンゾジアゼピン系不眠症治療剤）、バクロフェン（抗痙縮ＧＡＢＡ誘導体）、ビオチン（ビタミンＨ）、臭化エチルピペタナート（抗コリン・鎮痙剤）、ビペリデン（抗パーキンソン剤）、ピモジド（抗精神病薬）、ピロキシカム（オキシカム系消炎鎮痛剤）、ピンドロール（β−遮断剤）、ファモチジン（Ｈ２−受容体拮抗剤：胃潰瘍）、塩酸ブナゾシン（α１−遮断剤）、塩酸ブプラノロール（β−遮断剤）、塩酸プラゾシン（α１−遮断剤）、フルニトラゼパム（睡眠及び麻酔導入剤）、ブロチゾラム（チエノトリアゾロジアゼピン系睡眠導入剤）、プロパゲルマニウム（Ｂ型慢性肝炎治療・ゲルマニウム剤）、ブロマゼパム（ベンゾジアゼピン系精神神経用剤）、塩酸ブロムヘキシン（気道粘液溶解剤）、ブロムペリドール（ブチロフェノン系精神安定剤）、ベハイドＲＡ錠（血圧降下剤）、ペルフェナジン（フェノチアジン系精神安定剤）、ヘレニエン（暗順応改善カロチノイド）、ベンチルヒドロクロロチアジド（チアジド系降圧利尿剤）、硫酸ペンブトロール（β−遮断剤）、マロン酸ボピンドロール（β−遮断・プロドラッグ）、マジンドール（食欲抑制剤���、塩酸マニジピン（ジヒドロピリジン系Ｃａ拮抗剤）、メキサゾラム（オキサゾロベンゾジアゼピン系抗不安剤）、メスタノロン（タンパク同化ステロイド）、メチクロチアジド（チアジド系降圧利尿剤）、メチルプレドニゾロン（副腎皮質ホルモン）、メトキサレン（尋常性白斑治療剤）、メトトレキサート（葉酸代謝拮抗剤・抗リウマチ剤）、メピチオスタン（アンドロスタン系腎性貧血・抗乳腺腫瘍剤）、臭化メペンゾラート（過敏大腸症治療抗コリン剤）、メルファラン（抗多発性骨髄腫アルキル化剤）、クエン酸モサプリド（消化管運動促進剤）、葉酸（ビタミンＢ）、リボフラビン・塩酸ピリドキシン（ビタミンＢ２、Ｂ６剤）、ロフラゼプ酸エチル（ベンゾジアゼピン系持続性心身安定剤）、ロルメタゼパム（睡眠導入剤）等。
また、薬物層に含有させる有効成分として使用できる食品としての塊状物質の例としては、桑の葉(食後高血糖の抑制：糖尿病予防)等の天然物由来による繊維質などが挙げられる。
【００９０】
可食性の薬物層において有効成分とともに用いる基剤としては、例えば下記のごとき物質が単独または適宜組み合わせて使用できる。
ポリビニルピロリドン、ポリビニルアルコール、ポリアクリル酸ナトリウム、カルボキシメチルセルロース、デンプン、キサンタンガム、カラヤガム、アルギン酸ナトリウム、メチルセルロース、カルボキシビニルポリマー、カンテン、ヒドロキシプロピルセルロース、ヒドロキシプロピルメチルセルロースフタレート（ＨＰＭＣＰ）、酢酸フタル酸セルロース（別名：セルロースアセテートフタレート、ＣＡＰ）、カルボキシメチルエチルセルロース（ＣＭＥＣ）、エチルセルロース、ヒドロキシエチルセルロース、ヒドロキシプロピルメチルセルロース、カルボキシビニルポリマー（商品名：カーボポール）、トラガント、アラビアゴム、ローカストビーンズガム、グアーガム、カラギーナン（カラゲナン）、デキストリン、デキストラン、アミロース、カルボキシメチルセルロースカリウム、カルボキシメチルセルロースナトリウム、カルボキシメチルセルロースカルシウム、プルラン、キトサン、カルボキシメチルスターチ、プランタゴ種皮、ガラクトマンナン、オイドラギット、カゼイン、アルギン酸アルキルエステル等。
【００９１】
可食性のコーティング層は、フィルム状口腔内投与剤の表面を保護する機能、あるいは貼付剤として用いる場合の口腔内粘膜への粘着機能をもたらすものであり、例えば下記のごとき物質が単独または適宜組み合わせて使用できる。
ポリビニルピロリドン、ゼラチン、ポリビニルアルコール、ポリアクリル酸ナトリウム、デンプン、キサンタンガム、カラヤガム、ヒドロキシプロピルセルロース、水不溶性メタクリル酸共重合体、メタクリル酸エチル・メタクリル酸塩化トリメチルアンモニウムエチル共重合体、メタクリル酸ジメチルアミノエチル・メタクリル酸メチル共重合体、カルボキシビニルポリマー（商品名：カーボポール）、トラガント、アラビアゴム、ローカストビーンズガム、グアーガム、デキストリン、デキストラン、アミロース、プルラン、キトサン、カゼイン、アルギン酸アルキルエステル等。
【００９２】
可食性の支持層は、口腔内の非ターゲット部分に有効成分が溶出しないようにするためのものであり、例えば下記のごとき物質を単独または適宜組み合わせて、口腔内で難溶解性または不溶解性の層にすることにより目的を達成することができる。
ゼラチン、カルボキシメチルセルロース、メチルセルロース、カルボキシビニルポリマー、カンテン、ヒドロキシプロピルセルロース、ヒドロキシプロピルメチルセルロースフタレート（ＨＰＭＣＰ）、酢酸フタル酸セルロース（別名：セルロースアセテートフタレート、ＣＡＰ）、カルボキシメチルエチルセルロース（ＣＭＥＣ）、エチルセルロース、ヒドロキシエチルセルロース、ヒドロキシプロピルメチルセルロース、セルロースアセテートフタレート、ローカストビーンズガム、グアーガム、カラギーナン（カラゲナン）、カルボキシメチルセルロースカリウム、カルボキシメチルセルロースナトリウム、カルボキシメチルセルロースカルシウム、セラック系樹脂（セラック、白色透明セラック）、デンプン、酢酸セルロース、ポリビニルアルコール、ヒドロキシエチルメチルセルロース、カルボキシメチルスターチ、プランタゴ種皮、ガラクトマンナン、オイドラギット等。
【００９３】
本発明により得られる塊状物質含有積層フィルム状の可食性口腔内投与剤においては、相互に密着させる各可食性層（可食性のコーティング層、薬物層、支持層等）の各層には、上述のごとき可食性の物質のうち、少なくとも熱可塑性の性質を呈する物質を１種類以上含むことが望ましい。熱可塑性物質を含むことによって、圧着工程における加温により可食性層が若干軟化して確実に密着するようになる。特に熱可塑性の顕著な可食性の物質としては、例えば下記のごとき物質が挙げられ、これら可食性の熱可塑性物質から選択して単独または適宜組み合わせて密着させる相互の各可食性層に含まれるようにするのが望ましい。
アミロース、カルボキシメチルセルロースカリウム、カルボキシメチルセルロースナトリウム、カルボキシメチルセルロースカルシウム、アルギン酸アルキルエステル、アルギン酸ナトリウム、エチルセルロース、オイドラキット、カルボキシメチルエチルセルロース、カルボキシメチルスターチ、カルボキシメチルセルロース、カンテン、ゼラチン、セラック、デキストラン、デキストリン、デンプン、トラガント、ヒドロキシエチルセルロース、ヒドロキシプロピルセルロース、ヒドロキシプロピルメチルセルロース、ヒドロキシプロピルメチルセルロースフタレート、ポリビニルピロリドン、メタクリル酸共重合体、メチルセルロースフタレート等。
【００９４】
なお、デキストリンやデンプンは上記の如く可食性の熱可塑性物質であるが、同じ多糖類であってもデンプンを原料とするプルランは熱可塑性を有していない。プルランの如き熱可塑性を有していない可食性の物質（非熱可塑性物質）は、７０℃前後に加熱圧縮しても、粉体のままでフィルム状にならない。密着させる各可食性層にかような非熱可塑性物質を含有させる場合には、非熱可塑性物質に熱可塑性を付与する可食性の熱可塑性付与物質を併用することにより、可食性層の圧着が可能となる。可食性の熱可塑性付与物質としては、例えば下記のごとき物質が挙げられる。可食性の熱可塑性物質が密着させる相互の各可食性層に含まれない場合や、その含有量が少ない場合にも、これら可食性の熱可塑性付与物質から選択して単独または適宜組み合わせて、密着させる相互の各可食性層に含ませるようにすることが望ましい。ポリエチレングリコール（マクロゴール（日本薬局方））、グリセリン（日本薬局方）、濃グリセリン（日本薬局方）、グリセリン脂肪酸エステル、プロピレングリコール、ジメチルポリシロキサン・二酸化ケイ素混合物（別名：シリコーン樹脂）、カリオン８３（日本薬局方）、クエン酸トリエチル、Ｄ−ソルビトール、中鎖脂肪酸トリグリセリド（医薬品添加物規格）、ポリオキシエチレン（１０５）、ポリオキシプロピレン（５）（グリコール医薬品添加物規格）、モノステアリン酸グリセリン（日本薬局方）等。これらの物質は可塑剤としても使用でき、特にポリエチレングリコール（マクロゴール）、グリセリン、濃グリセリン、プロピレングリコールが好ましく使用できる。
【００９５】
本発明により得られる塊状物質含有積層フィルム状の可食性口腔内投与剤の各可食性層である可食性のコーティング層、薬物層、支持層は、上述の成分を例えば下記のごとき溶媒に溶解または分散させたものを用いて、可食性層形成工程において塗布乾燥させることにより形成できる。
水、エタノール、酢酸、アセトン、アニソール、１−ブタノール、２−ブタノール、酢酸ｎ−ブチル、ｔ−ブチルメチルエーテル、クメン、ジメチルスルホキシド、酢酸エチル、ジエチルエーテル、ギ酸エチル、ギ酸、ヘプタン、酢酸イソブチル、酢酸イソプロピル、酢酸メチル、３−メチル−１−ブタノール、メチルエチルケトン、メチルイソブチルケトン、２−メチル−１−プロパノール、ペンタン、１−ペンタノール、１−プロパノール、２−プロパノール、酢酸プロピル、テトラヒドロラン、アセトニトリル、クロロベンゼン、クロロホルム、シクロヘキサン、１，２−ジクロロエテン、ジクロロメタン、１，２−ジメトキシエタン、Ｎ，Ｎ−ジメチルアセトアミド、Ｎ，Ｎ−ジメチルホルムアミド、１，４−ジオキサン、２−エトキシエタノール、エチレングリコール、ホルムアミド、ヘキサン、メタノール、２−メトキシエタノール、メチルブチルケトン、メチルシクロヘキサン、Ｎ−メチルピロリドン、ニトロメタン、ピリジン、スルホラン、テトラリン、トルエン、１，１，２−トリクロロエテン、キシレン、１，１−ジエトキシプロパン、１，１−ジメトキシメタン、２，２−ジメトキシプロパン、イソオクタン、イソプロピルエーテル、メチルイソプロピルケトン、メチルテトラヒドロフラン、石油エーテル、トリクロロ酢酸、トリフルオロ酢酸、塩化メチレン等。これらの溶媒の中では、エタノール、水、酢酸エチルまたはこれら溶媒を組み合わせたもの（例えば、エタノール−水混合物、エタノール−酢酸エチル混合物）が最も好ましく使用される。
【００９６】
また、本発明により得られる塊状物質含有積層フィルム状の可食性口腔内投与剤の各可食性層には、必要に応じて可塑剤、矯味剤、矯臭剤、着色剤等の可食性の添加剤を添加することができる。可塑剤としては、ポリエチレングリコール（マクロゴール）、グリセリン（日本薬局方）、濃グリセリン（日本薬局方）、プロピレングリコール等が使用できる。矯味剤としては、サッカリン、グリチルリチン酸、白糖、果糖、マンニトール等の甘味剤、メントール、ハッカ油等の清涼化剤、クエン酸、酒石酸、フマール等の酸味を与える有機酸化合物等が使用できる。矯臭剤としては、天然または合成の香料が使用できる。着色剤としては、食用レーキ等の通常製剤に用いられるものが使用できる。
【実施例】
【００９７】
［実施例１］
本発明の製造方法により、塊状物質含有積層フィルム状の可食性口腔内投与剤としてのファモチジン含有速溶性フィルム製剤を作成した。
＜コーティング層溶液の調製＞
適量のエタノール／水混合溶媒（エタノール４０質量部含有）にマルチトール１７．０質量部およびポリエチレングリコール［マクロゴール４００（日本薬局方）］８．０質量部を加えて攪拌溶解後、酸化チタン１５．０質量部（平均粒子径０．４５〜０．５０μｍ：粒度分布１０％パス０．２１μｍ、９０％パス０．７２μｍ）を加え十分に分散させ、これにヒドロキシプロピルメチルセルロース［ＨＰＭＣ］６０．０質量部を加えて攪拌溶
解しコーティング層溶液とする。
【００９８】
＜凹凸表面可食性層（薬物層）溶液の調製＞
適量のエタノール１００％溶媒にスクラロース０．５質量部を加えて攪拌溶解後、ショ糖脂肪酸エステル１．０質量部を加えて攪拌溶解させ、さらにファモチジン（平均粒子径２０〜４０μｍ：粒度分布１０％パス１０μｍ、９０％パス１００μｍ）４０．０質量部を加えて十分に分散させる。これにグレープフルーツオイル０．１４質量部およびＬ−メントール０．３質量部を加え溶解後、ヒドロキシプロピルセルロース［ＨＰＣ］５８．０６質量部を加えて攪拌溶解し薬物層溶液とする。
【００９９】
＜平滑表面可食性層溶液の調製＞
適量のエタノール／水混合溶媒（エタノール４０質量部含有）にトレハロース２９．１質量部およびスクラロース０．５質量部を加えて攪拌溶解後、グレープフルーツオイル０．１質量部およびＬ−メントール０．３質量部を加え溶解させる。これにヒドロキシプロピルセルロース［ＨＰＣ］７０．０質量部を加えて攪拌溶解し平滑表面可食性層溶液とする。
【０１００】
＜凹凸表面可食性層形成工程（Ａ）＞
図９の塗工装置５０の巻き出し軸５１に、裏面をシリコーン剥離処理したポリエチレンテレフタレートフィルム（ＰＥＴフィルム）をセットし、ダム部５７にコーティング層溶液を供給して、ＰＥＴフィルムの表面（シリコーン剥離処理していない面）にコーティング層溶液を塗布した後、乾燥温度７０℃で乾燥して厚さ１５μｍ の可食性のコーティング層を形成した。コーティング層を形成したＰＥＴフィルムを再度巻き出し軸５１にセットし、そのコーティング層上に薬物層溶液を塗布した後、乾燥温度７０℃で乾燥して厚さ４０μｍの表面に凹凸がある薬物層（二層で５５μｍ）を形成した（中間製品(a)）。
この中間製品(a)の凹凸をデジタルシックネスゲージＳＭＤ−５６５（株式会社テクロック製）で測定したところ、凹凸の高低差が最大２０μｍあった。
【０１０１】
＜平滑表面可食性層形成工程（Ｂ）＞
図９の塗工装置５０の巻き出し軸５１に、上記凹凸表面可食性層形成工程（Ａ）で用いたものとは別の、両面をシリコーン剥離処理したＰＥＴフィルムをセットし、ダム部５７に平滑表面可食性層溶液を供給して、ＰＥＴフィルムの表面に平滑表面可食性層溶液を塗布した後、乾燥温度７０℃で乾燥して厚さ１５μｍの表面が平滑な可食性層を形成した（中間製品(b)）。
【０１０２】
＜圧着工程（Ｃ）＞
図１の圧着装置１０の上部巻き出し軸１３にロール状に巻かれた中間製品(b)をセットし、下部巻き出し軸１４にロール状に巻かれた中間製品(a)をセットし、巻き出した中間製品(a)の表面に凹凸がある可食性層と中間製品(b)の表面が平滑な可食性層とが対向するようにして一組の押圧ロール１５、１５の間に通し、可食性層の圧着温度４０℃、圧力１．０ＭＰａで可食性層同士を密着させて積層した。
【０１０３】
＜樹脂フィルム剥離工程（Ｄ）＞
押圧ロール１５、１５を通過した後の圧着品の上面に位置する中間製品(b)のＰＥＴフィルムのみを、フィルム剥離ロール１７の周面に沿って引き込み、剥離フィルム巻き取り軸１８により巻き取って圧着品から剥離した後、圧着品（中間製品(c)）を巻き取り軸１９でロール状に巻き取った。ＰＥＴフィルムを剥離した際の圧着品の温度は、自然放熱により３０℃であった。
【０１０４】
＜多重密着可食性層圧着工程（Ｅ）＞
上記樹脂フィルム剥離工程（Ｄ）終了後、得られたロール状に巻かれた中間製品(c)（ＰＥＴフィルム上にコーティング層＋薬物層＋平滑表面層の３層からなる密着可食性層が形成されているもの）を、図１の圧着装置１０の上部巻き出し軸１３にセットした。下部巻き出し軸１４にはロール状に巻かれた中間製品(a)（ＰＥＴフィルム上にコーティング層＋薬物層からなる可食性層が塗布されているもの）の残りがセットされたままになっている。
この状態で、巻き出した中間製品(c)の表面が平滑な密着可食性層と中間製品(a)の表面に凹凸がある可食性層とが対向するようにして、上記圧着工程（Ｃ）と同じ温度圧力条件で、一組の押圧ロール１５、１５の間に通し、可食性層同士を密着させて積層した。
【０１０５】
＜樹脂フィルム分離工程（Ｆ）＞
上記押圧ロール１５、１５を通過した後の圧着品の上面に位置する中間製品(c)のＰＥＴフィルムのみを、フィルム剥離ロール１７の周面に沿って引き込み、剥離フィルム巻き取り軸１８により巻き取って圧着品から剥離した後、圧着品(中間製品(d))（ＰＥＴフィルム上にコーティング層＋薬物層＋平滑表面層＋薬物層＋コーティング層からなる５層が積層されているもの）を巻き取り軸１９でロール状に巻き取った。剥離の際の温度も上記樹脂フィルム剥離工程（Ｄ）とほぼ同じであった。
【０１０６】
＜製品化工程＞
上記中間製品(d)として得られた塊状物質含有フィルム状積層品を、１４×２０ ｍｍ（角がｒ＝３ｍｍ）の刃を用いて、ＰＥＴフィルムの裏面まで到達しないようにして積層可食性層のみを打ち抜く方法（図７参照）、あるいは、中間品(d)として得られた塊状物質含有フィルム状積層品から裏面のＰＥＴフィルムを剥離して積層可食性層のみとした後、角丸長方形状刃で打ち抜く方法（図６参照）により、ファモチジン含有速溶性フィルム製剤を得た。表１に成分割合を示す。
【０１０７】
【表１】
2010207613.tif 000003
【０１０８】
［比較例１］
下記製造方法により、平滑表面可食性層を形成せずにファモチジン含有速溶性フィルム製剤を作成しようと試みた。
＜コーティング層溶液の調製＞
適量のエタノール／水混合溶媒（エタノール４０質量部含有）にマルチトール１７．０質量部およびポリエチレングリコール［マクロゴール４００（日本薬局方）］８．０質量部を加えて攪拌溶解後、酸化チタン酸化チタン１５．０質量部（平均粒子径０．４５〜０．５０μｍ：粒度分布１０％パス０．２１μｍ、９０％パス０．７２μｍ）を加え十分に分散させ、これにヒドロキシプロピルメチルセルロース［ＨＰＭＣ］６０．０質量部を加えて攪拌溶解しコーティング層溶液とする。
【０１０９】
＜凹凸表面可食性層（薬物層）溶液の調製＞
適量のエタノール１００％溶媒にスクラロース０．５質量部を加えて攪拌溶解後、ショ糖脂肪酸エステル１．０質量部を加えて攪拌溶解させ、さらにファモチジン（平均粒子径２０〜４０μｍ：粒度分布１０％パス１０μｍ、９０％パス１００μｍ）２５．０質量部を加えて十分に分散させる。これにグレープフルーツオイル０．１２質量部およびＬ−メントール０．３質量部を加え溶解後、ヒドロキシプロピルセルロース［ＨＰＣ］７３．０６質量部を加えて攪拌溶解し薬物層溶液とする。
【０１１０】
＜凹凸表面可食性層成形工程＞
図９の塗工装置５０の巻き出し軸５１に、裏面をシリコーン剥離処理したＰＥＴフィルムをセットし、ダム部５７にコーティング層溶液を供給して、ＰＥＴフィルムの表面（シリコーン剥離処理していない面）にコーティング層溶液を塗布した後、乾燥温度７０℃で乾燥して厚さ１５μｍの可食性のコーティング層を形成した。
コーティング層を形成したＰＥＴフィルムを再度巻き出し軸５１にセットし、そのコーティング層上に薬物層溶液を塗布した後、乾燥温度７０℃で乾燥して厚さ６５μｍの表面に凹凸がある薬物層（二層で８０μｍ）を形成した（中間製品(a)）。この中間製品(a)の凹凸をデジタルシックネスゲージＳＭＤ−５６５（株式会社テクロック製）で測定したところ、凹凸の高低差が最大２０μｍあった。
【０１１１】
＜圧着・樹脂フィルム剥離工程＞
図１の圧着装置１０の上部巻き出し軸１３と下部巻き出し軸１４とにロール状に巻かれた中間製品(a)をそれぞれセットし、巻き出した中間製品(a)の表面に凹凸がある可食性層が互いに対向するようにして一組の押圧ロール１５、１５の間に通し、可食性層の圧着温度４０℃、圧力１．０ＭＰａで可食性層同士を密着させて積層した。
押圧ロール１５、１５を通過した後、自然放熱により３０℃となった密着可食性層の上面に位置するＰＥＴフィルムのみを、フィルム剥離ロール１７の周面に沿って引き込み、剥離フィルム巻き取り軸１８により巻き取って密着可食性層から剥離し、密着可食性層を保持するＰＥＴフィルムを巻き取り軸１９でロール状に巻き取るように試みた。しかしながら、フィルム剥離ロール１７では密着可食性層が元の状態に分離してしまい、剥離フィルム巻き取り軸１８により巻き取られた樹脂フィルム１６ａには圧着前のコーティング層と薬物層が保持されたままで、巻き取り軸１９により巻き取られた樹脂フィルム１６ｂも圧着前のコーティング層と薬物層が保持されたままであり、圧着ができなかった。
表２にその製剤の成分割合を示す。
【０１１２】
【表２】
2010207613.tif 000004
【０１１３】
［実施例２］
本発明の製造方法により、塊状物質含有積層フィルム状の可食性口腔内投与剤としてのアリピプラゾール含有速溶性フィルム製剤を作成した。
＜コーティング層溶液の調製＞
適量のエタノール／水混合溶媒（エタノール４０質量部含有）にマルチトール１７．０質量部、ポリエチレングリコール［マクロゴール４００（日本薬局方）］８．０質量部および食用赤色１号０．１質量部を加えて攪拌溶解後、酸化チタン１４．９質量部（平均粒子径０．４５〜０．５０μｍ：粒度分布１０％パス０．２１μｍ、９０％パス０．７２μｍ）を加え十分に分散させ、これにヒドロキシプロピルメチルセルロース［ＨＰＭＣ］６０．０質量部を加えて攪拌溶解しコーティング層溶液とする。
【０１１４】
＜凹凸表面可食性層（薬物層）溶液の調製＞
適量のエタノール１００％溶媒にサッカリンナトリウム２．０質量部を加えて攪拌溶解後、アリピプラゾール（平均粒子径２１．７μｍ：粒度分布９０％パス粒子径４５．１μｍ）６０．０質量部を加えて十分に分散させる。これにチェリーオイル０．１４質量部およびＬ−メントール０．３質量部を加え溶解後、ヒドロキシプロピルセルロース［ＨＰＣ］３７．５６質量部を加えて攪拌溶解し薬物層溶液とする。
【０１１５】
＜平滑表面可食性層溶液の調製＞
適量のエタノール／水混合溶媒（エタノール４０質量部含有）にトレハロース２７．６質量部およびサッカリンナトリウム２．０質量部を加えて攪拌溶解後、チェリーオイル０．１質量部およびＬ−メントール０．３質量部を加え溶解させる。これにヒドロキシプロピルセルロース［ＨＰＣ］７０．０質量部を加えて攪拌溶解し平滑表面可食性層溶液とする。
【０１１６】
＜凹凸表面可食性層形成工程（Ａ）＞
図９の塗工装置５０の巻き出し軸５１に、裏面をシリコーン剥離処理したポリエチレンテレフタレートフィルム（ＰＥＴフィルム）をセットし、ダム部５７にコーティング層溶液を供給して、ＰＥＴフィルムの表面（シリコーン剥離処理していない面）にコーティング層溶液を塗布した後、乾燥温度７０℃で乾燥して厚さ１５μｍの可食性のコーティング層を形成した。
コーティング層を形成したＰＥＴフィルムを再度巻き出し軸５１にセットし、そのコーティング層上に薬物層溶液を塗布した後、乾燥温度７０℃で乾燥して厚さ４０μｍの表面に凹凸がある薬物層（二層で５５μｍ）を形成した（中間製品(a)）。
この中間製品(a)の凹凸をデジタルシックネスゲージＳＭＤ−５６５（株式会社テクロック製）で測定したところ、凹凸の高低差が最大２０μｍあった。
【０１１７】
＜平滑表面可食性層形成工程（Ｂ）＞
図９の塗工装置５０の巻き出し軸５１に、上記凹凸表面可食性層形成工程（Ａ）で用いたものとは別の、両面をシリコーン剥離処理したＰＥＴフィルムをセットし、ダム部５７に平滑表面可食性層溶液を供給して、ＰＥＴフィルムの表面に平滑表面可食性層溶液を塗布した後、乾燥温度７０℃で乾燥して厚さ１５μｍの表面が平滑な可食性層を形成した（中間製品(b)）。
【０１１８】
＜圧着工程（Ｃ）＞
図１の圧着装置１０の上部巻き出し軸１３にロール状に巻かれた中間製品(b)をセットし、下部巻き出し軸１４にロール状に巻かれた中間製品(a)をセットし、巻き出した中間製品(a)の表面に凹凸がある可食性層と中間製品(b)の表面が平滑な可食性層とが対向するようにして一組の押圧ロール１５、１５の間に通し、可食性層の圧着温度４０℃、圧力１．０ＭＰａで可食性層同士を密着させて積層した。
【０１１９】
＜樹脂フィルム剥離工程（Ｄ）＞
押圧ロール１５、１５を通過した後の圧着品の上面に位置する中間製品(b)のＰＥＴフィルムのみを、フィルム剥離ロール１７の周面に沿って引き込み、剥離フィルム巻き取り軸１８により巻き取って圧着品から剥離した後、圧着品(中間製品(c))を巻き取り軸１９でロール状に巻き取った。ＰＥＴフィルムを剥離した際の圧着品の温度は、自然放熱により３０℃であった。
【０１２０】
＜多重密着可食性層圧着工程（Ｅ）＞
上記樹脂フィルム剥離工程（Ｄ）終了後、得られたロール状に巻かれた中間製品(c)（ＰＥＴフィルム上にコーティング層＋薬物層＋平滑表面層の３層からなる密着可食性層が形成されているもの）を、図１の圧着装置１０の上部巻き出し軸１３にセットした。下部巻き出し軸１４にはロール状に巻かれた中間製品(a) （ＰＥＴフィルム上にコーティング層＋薬物層からなる可食性層が塗布されているもの）の残りがセットされたままになっている。
この状態で、巻き出した中間製品(c)の表面が平滑な密着可食性層と中間製品(a)の表面に凹凸がある可食性層とが対向するようにして、上記圧着工程（Ｃ）と同じ温度圧力条件で、一組の押圧ロール１５、１５の間に通し、可食性層同士を密着させて積層した。
【０１２１】
＜樹脂フィルム分離工程（Ｆ）＞
上記押圧ロール１５、１５を通過した後の圧着品の上面に位置する中間製品(c)のＰＥＴフィルムのみを、フィルム剥離ロール１７の周面に沿って引き込み、剥離フィルム巻き取り軸１８により巻き取って圧着品から剥離した後、圧着品(中間製品(d))（ＰＥＴフィルム上にコーティング層＋薬物層＋平滑表面層＋薬物層＋コーティング層からなる５層が積層されているもの）を巻き取り軸１９でロール状に巻き取った。剥離の際の温度も上記樹脂フィルム剥離工程（Ｄ）とほぼ同じであった。
【０１２２】
＜製品化工程＞
上記中間製品(d)として得られた塊状物質含有フィルム状積層品を、１４×２０ｍｍ（角がｒ＝３ｍｍ）の刃を用いて、ＰＥＴフィルムの裏面まで到達しないようにして積層可食性層のみを打ち抜く方法（図７参照）、あるいは、中間品(d)として得られた塊状物質含有フィルム状積層品から裏面のＰＥＴフィルムを剥離して積層可食性層のみとした後、角丸長方形状刃で打ち抜く方法（図６参照）により、アリピプラゾール含有速溶性フィルム製剤を得た。表３に成分割合を示す。
【０１２３】
【表３】
2010207613.tif 000005
【０１２４】
［比較例２］
下記製造方法により、平滑表面可食性層を形成せずにアリピプラゾール含有速溶性フィルム製剤を作成しようと試みた。
＜コーティング層溶液の調製＞
適量のエタノール／水混合溶媒（エタノール４０質量部含有）にマルチトール１７．０質量部、ポリエチレングリコール［マクロゴール４００（日本薬局方）］  ８．０質量部および食用赤色１号０．１質量部を加えて攪拌溶解後、酸化チタン１４．９質量部（平均粒子径０．４５〜０．５０μｍ：粒度分布１０％パス０．２１μｍ、９０％パス０．７２μｍ）を加え十分に分散させ、これにヒドロキシプロピルメチルセルロース［ＨＰＭＣ］６０．０質量部を加えて攪拌溶解しコーティング層溶液とする。
【０１２５】
＜凹凸表面可食性層（薬物層）溶液の調製＞
適量のエタノール１００％溶媒にサッカリンナトリウム２．０質量部を加えて攪拌溶解後、アリピプラゾール（平均粒子径２１．７μｍ：粒度分布９０％パス粒子径４５．１μｍ）３７．５質量部を加えて十分に分散させる。これにチェリーオイル０．１２質量部およびＬ−メントール０．３質量部を加え溶解後、ヒドロキシプロピルセルロース［ＨＰＣ］６０．０８質量部を加えて攪拌溶解し薬物層溶液とする。
【０１２６】
＜凹凸表面可食性層成形工程＞
図９の塗工装置５０の巻き出し軸５１に、裏面をシリコーン剥離処理したＰＥＴフィルムをセットし、ダム部５７にコーティング層溶液を供給して、ＰＥＴフィルムの表面（シリコーン剥離処理していない面）にコーティング層溶液を塗布した後、乾燥温度７０℃で乾燥して厚さ１５μｍの可食性のコーティング層を形成した。
コーティング層を形成したＰＥＴフィルムを再度巻き出し軸５１にセットし、そのコーティング層上に薬物層溶液を塗布した後、乾燥温度７０℃で乾燥して厚さ６５μｍの表面に凹凸がある薬物層（二層で８０μｍ）を形成した（中間製品(a)）。この中間製品(a)の凹凸をデジタルシックネスゲージＳＭＤ−５６５（株式会社テクロック製）で測定したところ、凹凸の高低差が最大２０μｍあった。
【０１２７】
＜圧着・樹脂フィルム剥離工程＞
図１の圧着装置１０の上部巻き出し軸１３と下部巻き出し軸１４とにロール状に巻かれた中間製品(a)をそれぞれセットし、巻き出した中間製品(a)の表面に凹凸がある可食性層が互いに対向するようにして一組の押圧ロール１５、１５の間に通し、可食性層の圧着温度４０℃、圧力１．０ＭＰａで可食性層同士を密着させて積層した。
押圧ロール１５、１５を通過した後、自然放熱により３０℃となった密着可食性層の上面に位置するＰＥＴフィルムのみを、フィルム剥離ロール１７の周面に沿って引き込み、剥離フィルム巻き取り軸１８により巻き取って密着可食性層から剥離し、密着可食性層を保持するＰＥＴフィルムを巻き取り軸１９でロール状に巻き取るように試みた。しかしながら、フィルム剥離ロール１７では密着可食性層が元の状態に分離してしまい、剥離フィルム巻き取り軸１８により巻き取られた樹脂フィルム１６ａには圧着前のコーティング層と薬物層が保持されたままで、巻き取り軸１９により巻き取られた樹脂フィルム１６ｂも圧着前のコーティング層と薬物層が保持されたままであり、圧着ができなかった。
表４にその製剤の成分割合を示す。
【０１２８】
【表４】
2010207613.tif 000006
【０１２９】
［実施例３］
本発明の製造方法により、塊状物質含有積層フィルム状の可食性口腔内投与剤としての桑の葉含有徐放型食品シートを作成した。
＜コーティング層溶液の調製＞
適量の水に濃グリセリン１５．０質量部を加えて攪拌する。別に少量のエタノールにショ糖脂肪酸エステル１．０質量部を加えて攪拌溶解し先のグリセリン水溶液に添加する。これにプルラン８４．０質量部を加えて攪拌溶解しコーティング層溶液とする。
【０１３０】
＜凹凸表面可食性層（薬物層）溶液の調製＞
適量の水にトレハロース５．０質量部を加えて攪拌溶解後、濃グリセリン９．９質量部を加え攪拌する。別に桑の葉粉末（平均粒子径２０〜３０μｍ：粒度分布９９μｍすべてパス）２５．０質量部、α化デンプン３５．０質量部、酵素変性デンプン２５．０質量部およびスクラロース０．１質量部を加えてこれら粉体を十分に混合させる。十分に混合させた粉体を先の水溶液に加えて攪拌混合し薬物層溶液とする。
【０１３１】
＜平滑表面可食性層溶液の調製＞
適量の水にトレハロース5.0質量部を加えて攪拌溶解後、濃グリセリン９．９質量部を加え攪拌する。別にα化デンプン35.0質量部、酵素変性デンプン50.0質量部およびスクラロース0.1質量部を加えてこれら粉体を十分に混合させる。十分に混合させた粉体を先の水溶液に加えて攪拌溶解し平滑表面可食性層溶液とする。
【０１３２】
＜凹凸表面可食性層形成工程（Ａ）＞
図９の塗工装置５０の巻き出し軸５１に、裏面をシリコーン剥離処理したポリエチレンテレフタレートフィルム（ＰＥＴフィルム）をセットし、ダム部５７にコーティング層溶液を供給して、ＰＥＴフィルムの表面（シリコーン剥離処理していない面）にコーティング層溶液を塗布した後、乾燥温度８０℃で乾燥して厚さ３２μｍの可食性のコーティング層を形成した。
コーティング層を形成したＰＥＴフィルムを再度巻き出し軸５１にセットし、そのコーティング層上に薬物層溶液を塗布した後、乾燥温度８０℃で乾燥して厚さ４５μｍの表面に凹凸がある薬物層（二層で７７μｍ）を形成した（中間製品(a)）。
この中間製品(a)の凹凸をデジタルシックネスゲージＳＭＤ−５６５（株式会社テクロック製）で測定したところ、凹凸の高低差が最大２０μｍあった。
【０１３３】
＜塗布平滑表面可食性層成形工程（Ｉ）＞
中間製品(a)のコーティング層と薬物層の二層からなる表面に凹凸がある可食性層を形成したＰＥＴフィルムを、再度巻き出し軸５１にセットし、その薬物層上に平滑表面可食性層溶液を塗布した後、乾燥温度８０℃で乾燥して厚さ２７μｍの表面が平滑な可食性層（三層で１０４μｍ）を形成した （中間製品(b)）。
【０１３４】
＜多重塗布積層可食性層圧着工程（Ｌ）＞
図１の圧着装置１０の上部巻き出し軸１３と下部巻き出し軸１４とにロール状に巻かれた中間製品(b)（ＰＥＴフィルム上にコーティング層＋薬物層＋平滑表面層の３層からなる可食性層が塗布形成されているもの）をそれぞれセットし、巻き出した中間製品(b)の表面が平滑な可食性層が互いに対向するようにして一組の押圧ロール１５、１５の間に通し、可食性層の圧着温度４０℃、圧力１．０ＭＰａで可食性層同士を密着させて積層した。
【０１３５】
＜樹脂フィルム剥離除去工程（Ｍ）＞
押圧ロール１５、１５を通過した後、自然放熱により３０℃となった密着可食性層の上面に位置するＰＥＴフィルムのみを、フィルム剥離ロール１７の周面に沿って引き込み、剥離フィルム巻き取り軸１８により巻き取って密着可食性層から剥離し、密着可食性層を保持するＰＥＴフィルムを巻き取り軸１９でロール状に巻き取とった（中間製品(c)）。
【０１３６】
＜密着多重可食性層圧着工程＞
上記樹脂フィルム剥離除去工程（Ｍ）終了後、得られたロール状に巻かれた中間製品(c)（ＰＥＴフィルム上にコーティング層＋薬物層＋平滑表面層＋平滑表面層＋薬物層＋コーティング層の６層からなる可食性層が積層されているもの）を、図１の圧着装置１０の上部巻き出し軸１３と下部巻き出し軸１４とにそれぞれセットする。
この状態で、巻き出した中間製品(c)の表面が平滑なコーティング層が互いに対向するようにして、上記多重塗布積層可食性層圧着工程（Ｌ）と同じ温度圧力条件で、一組の押圧ロール１５、１５の間に通し、密着多重可食性層同士を密着させて積層した。
【０１３７】
＜樹脂フィルム分離工程＞
上記押圧ロール１５、１５を通過した後の圧着品の上面に位置する中間製品(c)のＰＥＴフィルムのみを、フィルム剥離ロール１７の周面に沿って引き込み、剥離フィルム巻き取り軸１８により巻き取って圧着品から剥離した後、圧着品(中間製品(d))を巻き取り軸１９でロール状に巻き取った。剥離の際の温度も上記樹脂フィルム剥離除去工程（Ｍ）とほぼ同じであった。
【０１３８】
＜製品化工程＞
上記中間製品(d)（ＰＥＴフィルム上にコーティング層＋薬物層＋平滑表面層＋平滑表面層＋薬物層＋コーティング層＋コーティング層＋薬物層＋平滑表面層＋平滑表面層＋薬物層＋コーティング層の１２層からなる圧着品）として得られた塊状物質含有積層フィルム状の可食性口腔内投与剤を、直径１５ｍｍの円形状刃を用いて、ＰＥＴフィルムの裏面まで到達しないようにして積層可食性層のみを打ち抜く方法（図７参照）、あるいは、中間品(d)として得られたフィルム状積層品から裏面のＰＥＴフィルムを剥離して積層可食性層のみとした後、円形状刃で打ち抜く方法（図６参照）により、桑の葉含有徐放型食品シートを得た。表５に成分割合を示す。
【０１３９】
【表５】
2010207613.tif 000007
【０１４０】
［比較例３］
下記製造方法により、平滑表面可食性層を成形せずに桑の葉含有徐放型食品シートを作成しようと試みた。
＜コーティング層溶液の調製＞
適量の水に濃グリセリン１５．０質量部を加えて攪拌する。別に少量のエタノールにショ糖脂肪酸エステル１．０質量部を加えて攪拌溶解し先のグリセリン水溶液に添加する。
これにプルラン８４．０質量部を加えて攪拌溶解しコーティング層溶液とする。
【０１４１】
＜凹凸表面可食性層（薬物層）溶液の調製＞
適量の水にトレハロース５．０質量部を加えて攪拌溶解後、濃グリセリン９．９質量部を加え攪拌する。別に桑の葉粉末（平均粒子径２０〜３０μｍ：粒度分布９９μｍすべてパス）１５．０質量部、α化デンプン３５．０質量部、酵素変性デンプン３０．０質量部およびスクラロース０．１質量部を加えてこれら粉体を十分に混合させる。十分に混合させた粉体を先の水溶液に加えて攪拌混合し薬物層溶液とする。
【０１４２】
＜凹凸表面可食性層成形工程＞
図９の塗工装置５０の巻き出し軸５１に、裏面をシリコーン剥離処理したＰＥＴフィルムをセットし、ダム部５７にコーティング層溶液を供給して、ＰＥＴフィルムの表面（シリコーン剥離処理していない面）にコーティング層溶液を塗布した後、乾燥温度８０℃で乾燥して厚さ３２μｍの可食性のコーティング層を形成した。
コーティング層を形成したＰＥＴフィルムを再度巻き出し軸５１にセットし、そのコーティング層上に薬物層溶液を塗布した後、乾燥温度８０℃で乾燥して厚さ８０μｍの表面に凹凸がある薬物層（二層で１１２μｍ）を形成した(中間製品(a))。この中間製品(a)の凹凸をデジタルシックネスゲージＳＭＤ−５６５（株式会社テクロック製）で測定したところ、凹凸の高低差が最大２０μｍあった。
【０１４３】
＜圧着・樹脂フィルム剥離工程＞
図１の圧着装置１０の上部巻き出し軸１３と下部巻き出し軸１４とにロール状に巻かれた中間製品(a)をそれぞれセットし、巻き出した中間製品(a)の表面に凹凸がある可食性層が互いに対向するようにして一組の押圧ロール１５、１５の間に通し、可食性層の圧着温度４０℃、圧力１．０ＭＰａで可食性層同士を密着させて積層した。
押圧ロール１５、１５を通過した後、自然放熱により３０℃となった密着可食性層の上面に位置するＰＥＴフィルムのみを、フィルム剥離ロール１７の周面に沿って引き込み、剥離フィルム巻き取り軸１８により巻き取って密着可食性層から剥離し、密着可食性層を保持するＰＥＴフィルムを巻き取り軸１９でロール状に巻き取るように試みた。しかしながら、フィルム剥離ロール１７では密着可食性層が元の状態に分離してしまい、剥離フィルム巻き取り軸１８により巻き取られた樹脂フィルム１６ａには圧着前のコーティング層と薬物層が保持されたままで、巻き取り軸１９により巻き取られた樹脂フィルム１６ｂも圧着前のコーティング層と薬物層が保持されたままであり、圧着ができなかった。
表６にこの製剤の成分割合を示す。
【０１４４】
【表６】
2010207613.tif 000008
【産業上の利用可能性】
【０１４５】
多層構造を有するフィルム状可食性口腔内投与剤の製造に利用することができる。
【符号の説明】
【０１４６】
１０：圧着装置
１１、１２、２０：ロールフィルム
１３、１４：ロールフィルムの巻き出し軸
１５、１５：押圧ロール
１７：フィルム剥離ロール
１９：ロールフィルム巻き取り軸
３０：スリッター装置
３２：スリッター
３３ａ、３３ｂ：細幅圧着製品巻き取りリール  
５０：塗工装置
５４：ドクターロール  
５５：乾燥炉
５７：塗工液供給用ダム部
６１、６１：押圧ロール
６３：フィルム剥離ロール
７０、８０：口腔内投与剤化装置
７４、８１：打ち抜き装置
Ｘ、Ｙ：積層された可食性層の境界
【図１】
2010207613.tif 000009
【図２】
2010207613.tif 000010
【図３】
2010207613.tif 000011
【図４】
2010207613.tif 000012
【図５】
2010207613.tif 000013
【図６】
2010207613.tif 000014
【図７】
2010207613.tif 000015
【図９】
2010207613.tif 000016
【図８】
2010207613.tif 000017